(57)【要約】  本発明は、式（Ｉ）の新規な光開始剤に関する（置換基は、それぞれ明細書及び特許請求の範囲に記載の定義である）。光開始剤は、多官能光開始剤を調製するために用いることができる。
2007525573.tif 000002
【特許請求の範囲】
【請求項１】
式（Ｉ）：
【化１】
2007525573.tif 000101
［式中、
ｎは、１又は２であり；
Ｌは、リンカーであり；
Ｘは、−Ｏ−、−Ｓ−又は−ＮＲ32−であり；
Ｚは、直接結合、−ＣＨ2−、−Ｏ−、−Ｓ−又は−ＮＲ10−であり；
Ｒ1は、（ａ）直鎖又は分岐のＣ1−Ｃ12−アルキル（非置換であるか、又は１個以上のＣ1−Ｃ4−アルキルオキシ、フェノキシ、ハロゲン若しくはフェニル基により置換されている）；
（ｂ）下記式：
【化２】
2007525573.tif 000102
で示されるラジカル；
（ｃ）下記式：
【化３】
2007525573.tif 000103
（式中、ｑは、０、１、２又は３である）で示されるラジカル；又は
（ｄ）下記式：
【化４】
2007525573.tif 000104
（式中、Ａｒは、フェニル（非置換であるか、又は１個以上のハロゲン、ＯＨ、ＮＯ2、−Ｎ（Ｒ10）2、Ｃ1−Ｃ12−アルキル、Ｃ1−Ｃ4−アルキル（更にＯＨ、ハロゲン、Ｎ（Ｒ10）2、Ｃ1−Ｃ12−アルコキシ、−ＣＯＯ（Ｃ1−Ｃ18−アルキル）、−ＣＯ（ＯＣＨ2ＣＨ2）nＯＣＨ3又は−ＯＣＯ（Ｃ1−Ｃ4−アルキル）により置換されている）；Ｃ1−Ｃ12−アルキルオキシ、Ｃ1−Ｃ4−アルキルオキシ（更に−ＣＯＯ（Ｃ1−Ｃ18−アルキル）又は−ＣＯ（ＯＣＨ2ＣＨ2）nＯＣＨ3により置換されている）；−ＯＣＯ（Ｃ1−Ｃ4−アルキル）、Ｃ1−Ｃ8−アルキルチオ、フェノキシ、−ＣＯＯ（Ｃ1−Ｃ18−アルキル）、−ＣＯ（ＯＣＨ2ＣＨ2）nＯＣＨ3、フェニル若しくはベンゾイルにより置換されている（ここで、ｎは、１〜２０である））である）で示されるラジカルであり；
Ｒ2は、ｎが１であれば、Ｒ1と独立に、Ｒ1の意味の１つであるか；あるいは
Ｒ1は、Ｒ2と一緒になって、下記式：
【化５】
2007525573.tif 000105
（式中、ｍは、１又は２である）で示される環を形成し；
Ｒ2は、ｎが２であれば、直接結合、Ｃ2−Ｃ16−アルキレン、シクロヘキシレン、キシリレン、ジヒドロキシキシリレン、Ｃ4−Ｃ8−アルケンジイル、Ｃ6−Ｃ10−アルカジエンジイル又はジペンテンジイルであり；
Ｒ3は、水素、Ｃ1−Ｃ12−アルキル、Ｃ2−Ｃ4−アルキル（１個以上のヒドロキシ、Ｃ1−Ｃ4−アルコキシ、−ＣＮ、−ＣＯＯ（Ｃ1−Ｃ4−アルキル）基により置換されている）；Ｃ3−Ｃ5−アルケニル、Ｃ5−Ｃ12−シクロアルキル又はＣ7−Ｃ9−フェニルアルキルであり；
Ｒ4は、Ｃ1−Ｃ12−アルキル、Ｃ2−Ｃ4−アルキル（１個以上のヒドロキシ、Ｃ1−Ｃ4−アルコキシ、−ＣＮ、−ＣＯＯ（Ｃ1−Ｃ4−アルキル）基により置換されている）；Ｃ3−Ｃ5−アルケニル、Ｃ5−Ｃ12−シクロアルキル、Ｃ7−Ｃ9−フェニルアルキル、フェニルであるか；あるいはＲ4及びＲ2は、一緒になって、Ｃ1−Ｃ7−アルキレン、Ｃ7−Ｃ10−フェニルアルキレン、ｏ−キシリレン、２−ブテニレン又はＣ2−Ｃ3−オキサ−若しくはアザアルキレンであるか；あるいはＲ4及びＲ3は、一緒になって、Ｃ3−Ｃ7−アルキレン（−Ｏ−、−Ｓ−、−ＣＯ−又は−Ｎ（Ｒ13）−により中断されていてもよく、かつヒドロキシ、Ｃ1−Ｃ4−アルコキシ又は−ＣＯＯ（Ｃ1−Ｃ4−アルキル）により置換されていてもよい）であり；
Ｒ5は、水素又はＣ1−Ｃ4−アルキルであるか；あるいはＲ5は、Ｒ30と一緒になって、Ｃ1−Ｃ2−アルキレンであり；
Ｒ6は、水素、Ｃ1−Ｃ8−アルキル又はフェニルであり；
Ｒ7、Ｒ8及びＲ9は、相互に独立に、水素又はＣ1−Ｃ4−アルキルであるか、あるいはＲ7及びＲ8は、一緒になって、Ｃ3−Ｃ7−アルキレンであり；
Ｒ10は、水素、Ｃ1−Ｃ8−アルキル、Ｃ3−Ｃ5−アルケニル、Ｃ7−Ｃ9−フェニルアルキル、Ｃ1−Ｃ4−ヒドロキシアルキル又はフェニルであり；
Ｒ11及びＲ12は、相互に独立に、水素又はＣ1−Ｃ4−アルキルであるか、あるいはＲ11及びＲ12は、一緒になって、Ｃ3−Ｃ7−アルキレンであり；
Ｒ13は、水素、Ｃ1−Ｃ12−アルキル（１個以上の−Ｏ−により中断されていてもよい）又はＣ3−Ｃ5−アルケニル、Ｃ7−Ｃ9−フェニルアルキル、Ｃ1−Ｃ4−ヒドロキシアルキル、−ＣＨ2ＣＨ2ＣＮ、−ＣＨ2ＣＨ2ＣＯＯ（Ｃ1−Ｃ4−アルキル）、Ｃ2−Ｃ8−アルカノイル、又はベンゾイルであり；
Ｒ30及びＲ31は、相互に独立に、水素、Ｃ1−Ｃ18−アルキル若しくはＣ1−Ｃ18−アルキル（ヒドロキシ、Ｃ1−Ｃ4−アルコキシ、−Ｏ−ＣＯ−（Ｃ1−Ｃ4−アルキル）、−ＣＮ及び／又は−ＣＯＯ（Ｃ1−Ｃ4−アルキル）により置換されている）；Ｃ3−Ｃ18−アルケニル、Ｃ5−Ｃ12−シクロアルキル、Ｃ7−Ｃ9−フェニルアルキル、Ｃ2−Ｃ18−アルカノイル、ベンゾイル若しくはノルボルネノイル；又はＣ1−Ｃ4−アルコキシ、−ＮＲ33Ｒ34、−ＳＲ35、−ＣＯＯＨ若しくは−ＣＯＯ（Ｃ1−Ｃ4−アルキル）により置換されている、Ｃ2−Ｃ18−アルカノイル、ベンゾイル若しくはノルボルネノイル；又はヒドロキシにより置換されている、ベンゾイル若しくはノルボルネノイル、又はＣ3−Ｃ5−アルケノイル、−ＳＯ2−（Ｃ1−Ｃ12−アルキル）若しくは−ＳＯ2−（Ｃ1−Ｃ12−アルキルフェニル）；又は場合により、１個若しくは２個の、フェニレン、メチルフェニレン、フェニレン−Ｏ−フェニレン、シクロヘキサンジイル、メチルシクロヘキサンジイル、トリメチルシクロヘキサンジイル、ノルボルナンジイル、［１，３］ジアゼチジン−２，４−ジオン−１，３−ジイル、３−（６−イソシアナトヘキシル）−ビウレット−１，５−ジイル若しくは５−（６−イソシアナトヘキシル）−［１，３，５］トリアジナン−２，４，６−トリオン−１，３−ジイルにより中断されている、−ＣＯ−ＮＨ−Ｃ1−Ｃ12−アルキル若しくは−ＣＯ−ＮＨ−（Ｃ0−Ｃ12−アルキレン）−Ｎ＝Ｃ＝Ｏであるか；あるいは
Ｒ30及びＲ31は、−Ｎ−Ｌ−Ｘ基と一緒になって、下記式：
【化６】
2007525573.tif 000106
から選択される環構造を形成し；
Ｒ32は、水素、Ｃ1−Ｃ18−アルキル若しくはＣ1−Ｃ18−アルキル（ヒドロキシ、Ｃ1−Ｃ4−アルコキシ、−Ｏ−ＣＯ−（Ｃ1−Ｃ4−アルキル）、−ＣＮ及び／又は−ＣＯＯ（Ｃ1−Ｃ4−アルキル）により置換されている）；Ｃ3−Ｃ18−アルケニル、Ｃ5−Ｃ12−シクロアルキル、Ｃ7−Ｃ9−フェニルアルキル、Ｃ2−Ｃ18−アルカノイル、ベンゾイル若しくはノルボルネノイル；又はヒドロキシ、Ｃ1−Ｃ4−アルコキシ、−ＮＲ33Ｒ34、−ＳＲ35、−ＣＯＯＨ若しくは−ＣＯＯ（Ｃ1−Ｃ4−アルキル）により置換されている、Ｃ2−Ｃ18−アルカノイル、ベンゾイル若しくはノルボルネノイル；又はＣ3−Ｃ5−アルケノイル、−ＳＯ2−（Ｃ1−Ｃ12−アルキル）若しくは−ＳＯ2−（Ｃ1−Ｃ12−アルキルフェニル）；又は場合により、１個若しくは２個の、フェニレン、メチルフェニレン、フェニレン−Ｏ−フェニレン、シクロヘキサンジイル、メチルシクロヘキサンジイル、トリメチルシクロヘキサンジイル、ノルボルナンジイル、［１，３］ジアゼチジン−２，４−ジオン−１，３−ジイル、３−（６−イソシアナトヘキシル）−ビウレット−１，５−ジイル若しくは５−（６−イソシアナトヘキシル）−［１，３，５］トリアジナン−２，４，６−トリオン−１，３−ジイルにより中断されている、−ＣＯ−ＮＨ−Ｃ1−Ｃ12−アルキル若しくは−ＣＯ−ＮＨ−（Ｃ0−Ｃ12−アルキレン）−Ｎ＝Ｃ＝Ｏであり；
Ｒ33及びＲ34は、相互に独立に、水素、Ｃ1−Ｃ12−アルキル、Ｃ2−Ｃ4−ヒドロキシ−アルキル、Ｃ3−Ｃ10−アルコキシアルキル、Ｃ3−Ｃ5−アルケニル、Ｃ5−Ｃ12−シクロアルキル、Ｃ7−Ｃ9−フェニルアルキル、フェニル、Ｃ2−Ｃ18−アルカノイル又はベンゾイルであるか；あるいはＲ33及びＲ34は、一緒になって、Ｃ2−Ｃ8−アルキレン（場合により、−Ｏ−、−Ｓ−又はＮＲ36−により中断されている）であるか、又はＣ2−Ｃ8−アルキレン（場合により、ヒドロキシ、Ｃ1−Ｃ4−アルコキシ、−Ｏ−ＣＯ−（Ｃ1−Ｃ4−アルキル）、又は−ＣＯＯ（Ｃ1−Ｃ4−アルキル）により置換されている）であり；
Ｒ35は、Ｃ1−Ｃ18−アルキル、ヒドロキシエチル、２，３−ジヒドロキシプロピル、シクロヘキシル、ベンジル、フェニル、Ｃ1−Ｃ12−アルキルフェニル、−ＣＨ2−ＣＯＯ（Ｃ1−Ｃ18−アルキル）、−ＣＨ2ＣＨ2−ＣＯＯ（Ｃ1−Ｃ18−アルキル）又は−ＣＨ（ＣＨ3）−ＣＯＯ（Ｃ1−Ｃ18−アルキル）であり；
Ｒ36は、水素、場合により１個以上の近接しない−Ｏ−原子により中断されているＣ1−Ｃ12−アルキル、Ｃ3−Ｃ5−アルケニル、Ｃ7−Ｃ9−フェニルアルキル、Ｃ1−Ｃ4−ヒドロキシアルキル、−ＣＨ2ＣＨ2ＣＮ、−ＣＨ2ＣＨ2ＣＯＯ（Ｃ1−Ｃ4−アルキル）、Ｃ2−Ｃ12−アルカノイル又はベンゾイルである（ただし、下記式：
【化７】
2007525573.tif 000107
で示される化合物は除外される）］で示される光開始剤。
【請求項２】
ｎが、１又は２であり；
Ｌが、リンカーであり；
Ｘが、−Ｏ−、−Ｓ−又は−ＮＲ32−であり；
Ｚが、直接結合であり；
Ｒ1が、（ａ）直鎖又は分岐の非置換Ｃ1−Ｃ12−アルキル；
（ｂ）下記式：
【化８】
2007525573.tif 000108
で示されるラジカル；又は
（ｄ）下記式：
【化９】
2007525573.tif 000109
（式中、Ａｒは、フェニル（非置換であるか、又は１個以上のＮＯ2、−Ｎ（Ｒ10）2、Ｃ1−Ｃ4−アルキル、Ｃ1−Ｃ4−アルコキシ、Ｃ1−Ｃ4−アルキルチオ、フェノキシ基により置換されている）である）で示されるラジカルであり；
Ｒ2は、ｎが１であれば、Ｒ1と独立に、Ｒ1の意味の１つであり；
Ｒ2は、ｎが２であれば、Ｃ2−Ｃ8−アルキレンであり；
Ｒ3が、Ｃ1−Ｃ4−アルキル、Ｃ2−Ｃ4−アルキル（ヒドロキシ、Ｃ1−Ｃ4−アルコキシにより置換されている）；Ｃ3−Ｃ5−アルケニルであり；
Ｒ4は、Ｒ3と独立に、Ｒ3の意味の１つであるか；あるいはＲ4は、Ｒ3と一緒になって、Ｃ4−Ｃ5−アルキレン（−Ｏ−、−Ｎ（Ｒ13）−により中断されていてもよい）であり；
Ｒ5が、水素であり；
Ｒ6、Ｒ7、Ｒ8及びＲ9が、相互に独立に、水素又はメチルであり；
Ｒ10が、水素、Ｃ1−Ｃ4−アルキル又はＣ3−Ｃ5−アルケニルであり；
Ｒ13が、水素又はＣ1−Ｃ4−アルキルであり；
Ｒ30及びＲ31が、相互に独立に、水素、Ｃ1−Ｃ12−アルキル；若しくはＣ2−Ｃ6−アルキル（ヒドロキシ、Ｃ1−Ｃ4−アルコキシ、−Ｏ−ＣＯ−（Ｃ1−Ｃ4−アルキル）、又は−ＣＯＯ（Ｃ1−Ｃ4−アルキル）により置換されている）；アリル、シクロヘキシル若しくはＣ7−Ｃ9−フェニルアルキル；又はＣ2−Ｃ12−アルカノイル、ベンゾイル若しくはノルボルネノイル；又はＣ1−Ｃ4−アルコキシ、−ＣＯＯＨ若しくは−ＣＯＯ（Ｃ1−Ｃ4−アルキル）により置換されている、Ｃ2−Ｃ12−アルカノイル、ベンゾイル若しくはノルボルネノイル；又はＣ3−Ｃ5−アルケノイル；又は場合により、１個若しくは２個の、フェニレン、メチルフェニレン、フェニレン−Ｏ−フェニレン、シクロヘキサンジイル、メチルシクロヘキサンジイル、トリメチルシクロヘキサンジイル、ノルボルナンジイル、［１，３］ジアゼチジン−２，４−ジオン−１，３−ジイル、３−（６−イソシアナトヘキシル）−ビウレット−１，５−ジイル若しくは５−（６−イソシアナトヘキシル）−［１，３，５］トリアジナン−２，４，６−トリオン−１，３−ジイルにより中断されている、−ＣＯ−ＮＨ−Ｃ1−Ｃ12−アルキル若しくは−ＣＯ−ＮＨ−（Ｃ0−Ｃ12−アルキレン）−Ｎ＝Ｃ＝Ｏであり；
Ｒ32が、水素又はＣ1−Ｃ12−アルキルである、
請求項１記載の光開始剤。
【請求項３】
ｎが、１又は２であり；
Ｌが、直鎖又は分岐のＣ2−Ｃ18−アルカンジイルであり；
Ｘが、−Ｏ−であり；
Ｚが、直接結合であり；
Ｒ1が、（ａ）直鎖又は分岐の非置換Ｃ1−Ｃ3−アルキル；
（ｂ）下記式：
【化１０】
2007525573.tif 000110
で示されるラジカル；又は
（ｄ）下記式：
【化１１】
2007525573.tif 000111
（式中、Ａｒは、フェニル（非置換であるか、又はＣＨ3−ＮＯ2若しくは−Ｎ（Ｒ10）2により置換されている）である）で示されるラジカルであり；
Ｒ2は、ｎが１であれば、Ｒ1と独立に、Ｒ1の意味の１つであり；
Ｒ2は、ｎが２であれば、Ｃ2−Ｃ8−アルキレンであり；
Ｒ3が、メチルであり；
Ｒ4は、メチルであるか；あるいはＲ4は、Ｒ3と一緒になって、−Ｏ−により中断されているＣ5−アルキレンであり；
Ｒ5が、水素であり；
Ｒ6、Ｒ7、Ｒ8及びＲ9が、水素であり；
Ｒ10が、水素であり；
Ｒ30及びＲ31が、相互に独立に、水素、Ｃ1−Ｃ12−アルキル；又はヒドロキシ、Ｃ1−Ｃ4−アルコキシ若しくは−Ｏ−ＣＯ−（Ｃ1−Ｃ4−アルキル）により置換されているＣ2−Ｃ6−アルキル；又はＣ3−Ｃ5−アルケノイルである、
請求項２記載の光開始剤。
【請求項４】
ｎが、１又は２であり、Ｒ1が、ベンジル、４−アミノベンジル、プロピル又はアリルであり、そしてＲ2が、エチルであるか、又はＣ2−Ｃ8アルキレンである、請求項１〜３のいずれか１項記載の光開始剤。
【請求項５】
（Ａ）少なくとも１つのエチレン不飽和化合物；
（Ｂ）請求項１記載の式（Ｉ）の光開始剤
を含むことを特徴とする、組成物。
【請求項６】
請求項５記載の組成物を硬化させるための光開始剤としての、請求項１記載の式（Ｉ）の化合物の使用。
【請求項７】
多官能光開始剤を調製するための、請求項１記載の式（Ｉ）の化合物の使用。
【発明の詳細な説明】
【技術分野】
【０００１】
本発明は、アルファ−アミノケトンの新規な誘導体、エチレン不飽和化合物の光重合用の光開始剤としてのその使用及び多官能光開始剤を調製するためのその使用に関する。
【０００２】
アルファ−アミノケトン化合物は、周知の光開始剤である。市販されているものには、例えば、イルガキュア（Irgacure）３６９（登録商標）及びイルガキュア９０７（登録商標）がある。
【０００３】
フェニルラジカルの４位にアミノ基を有する、アルファ−アミノケトンの誘導体は、例えば、EP 138,754 A2に記載されている。
【０００４】
ヨーロッパ特許公報EP 284,561 B1は、式：Ａｒ−ＣＯ−Ｃ（Ｒ1Ｒ2）−Ｎ（Ｒ3Ｒ4）又はＡｒ−ＣＯ−Ｃ（Ｒ1Ｒ2）−Ｘ−Ｃ（Ｒ1Ｒ2）−ＣＯ−Ａｒ又はＡｒ−ＣＯ−Ｃ（Ｒ1ＮＲ3Ｒ4）−Ｙ−Ｃ（Ｒ1ＮＲ3Ｒ）−ＣＯ−Ａｒ（ここで、Ａｒは、例えば、場合によりＮＲ7Ｒ8により置換されているフェニルである）の光開始剤を記載している。
【０００５】
ヨーロッパ特許公報EP 1,357,117 A2は、１−｛４−［ビス−（２−ヒドロキシ−エチル）−アミノ］｝−２−メチル−２−モルホリノ−１−プロパノン又は２−（ジメチルアミノ）−１−｛４−［（２−ヒドロキシエチル）メチルアミノ］−フェニル｝−２−フェニルメチル−１−ブタノンとε−カプロラクトンとを反応させることにより得られる、新規なアミノケトン誘導体を記載している。
【０００６】
米国特許6,022,906号は、式：Ｙ−Ｘ−Ａｒ−ＣＯ−Ｃ（Ｒ1Ｒ2）−Ｎ（Ｒ3Ｒ4）［ただし、少なくとも１個のラジカルは、ＳＨにより置換されている］の光開始剤を記載している。これらの光開始剤は、例えば、１−［４−（３−ヒドロキシプロピルアミノ）フェニル］−２−ジメチルアミノ−２−ベンジル−プロパン−１−オン又は１−［４−（３−ヒドロキシプロピルアミノ）フェニル］−２−ジメチルアミノ−２−ベンジル−ブタン−１−オンを用いて調製される。これらの中間体化合物は、光開始剤として記述されたことはない。
【０００７】
米国特許4,992,547号は、式：Ａｒ−ＣＯ−Ｃ（Ｒ1Ｒ2）−Ｎ（Ｒ3Ｒ4）のアミノアリールケトン光開始剤、例えば、２−メチル−１−［４−（Ｎ−（２−ヒドロキシエチル）−Ｎ−メチルアミノ）フェニル］−２−ジメチルアミノプロパン−１−オンを開示している。
【０００８】
硬化前の揮発性有機化合物の放出を最小にし、かつ硬化生成物からの残留光開始剤成分の移行及び／又は抽出を最小にする（高い開始剤効率を維持しながら）ことのニーズは増大している。例えば、プラスチックの食品包装への印刷に使用されるインキは、理想的には被覆及び／又は印刷されたプラスチックから抽出可能な化合物を最小化するための標準を満たさなければならない。このような混入は、食料品の汚染及び臭気の問題を引き起こしうる。更に、他の被覆組成物では、基体への接着性の消失又は黄変のような他の有害な作用を引き起こすことのある、反応性材料の移行を最小にすることが重要である。
【０００９】
１つのアプローチは、硬化した被覆剤又はインキ組成物中の移行可能な及び／又は抽出可能な残留光開始剤成分のレベルを低下させるために、分子サイズを増大させた光開始剤を使用することである。このようなポリマー光開始剤は、例えば、EP 0,161,463 A1に開示されており、そして市販化合物のランベルティ兄弟社（Fratelli-Lamberti's）のＫＩＰ１００を含む。しかし、ポリマー光開始剤は、しばしば粘度が高く、そのため取扱いが難しい。
【００１０】
本発明により解決すべき問題は、高い反応性、低い臭気、低い移行性を持ち、更に本出願に列挙された試薬と、例えば、酸、アルデヒド、ケトンなどと反応して、多官能光開始剤を構築することができる、アルファ−アミノケトン光開始剤の提供である。
【００１１】
本発明は、式（Ｉ）：
【００１２】
【化１２】
2007525573.tif 000003
【００１３】
［式中、
ｎは、１又は２であり；
Ｌは、リンカーであり；
Ｘは、−Ｏ−、−Ｓ−又は−ＮＲ32−であり；
Ｚは、直接結合、−ＣＨ2−、−Ｏ−、−Ｓ−又は−ＮＲ10−であり；
Ｒ1は、（ａ）直鎖又は分岐のＣ1−Ｃ12−アルキル（非置換であるか、又は１個以上のＣ1−Ｃ4−アルキルオキシ、フェノキシ、ハロゲン若しくはフェニル基により置換されている）；
（ｂ）下記式：
【００１４】
【化１３】
2007525573.tif 000004
【００１５】
で示されるラジカル；
（ｃ）下記式：
【００１６】
【化１４】
2007525573.tif 000005
【００１７】
（式中、ｑは、０、１、２又は３である）で示されるラジカル；又は
（ｄ）下記式：
【００１８】
【化１５】
2007525573.tif 000006
【００１９】
（式中、Ａｒは、フェニル（非置換であるか、又は１個以上のハロゲン、ＯＨ、ＮＯ2、−Ｎ（Ｒ10）2、Ｃ1−Ｃ12−アルキル、Ｃ1−Ｃ4−アルキル（更にＯＨ、ハロゲン、Ｎ（Ｒ10）2、Ｃ1−Ｃ12−アルコキシ、−ＣＯＯ（Ｃ1−Ｃ18−アルキル）、−ＣＯ（ＯＣＨ2ＣＨ2）nＯＣＨ3又は−ＯＣＯ（Ｃ1−Ｃ4−アルキル）により置換されている）；Ｃ1−Ｃ12−アルキルオキシ、Ｃ1−Ｃ4−アルキルオキシ（更に−ＣＯＯ（Ｃ1−Ｃ18−アルキル）又は−ＣＯ（ＯＣＨ2ＣＨ2）nＯＣＨ3により置換されている）；−ＯＣＯ（Ｃ1−Ｃ4−アルキル）、Ｃ1−Ｃ8−アルキルチオ、フェノキシ、−ＣＯＯ（Ｃ1−Ｃ18−アルキル）、−ＣＯ（ＯＣＨ2ＣＨ2）nＯＣＨ3、フェニル若しくはベンゾイルにより置換されている（ここで、ｎは、１〜２０である））である）で示されるラジカルであり；
Ｒ2は、ｎが１であれば、Ｒ1と独立に、Ｒ1の意味の１つであるか；あるいは
Ｒ1は、Ｒ2と一緒になって、下記式：
【００２０】
【化１６】
2007525573.tif 000007
【００２１】
（式中、ｍは、１又は２である）で示される環を形成し；
Ｒ2は、ｎが２であれば、直接結合、Ｃ2−Ｃ16−アルキレン、シクロヘキシレン、キシリレン、ジヒドロキシキシリレン、Ｃ4−Ｃ8−アルケンジイル、Ｃ6−Ｃ10−アルカジエンジイル又はジペンテンジイルであり；
Ｒ3は、水素、Ｃ1−Ｃ12−アルキル、Ｃ2−Ｃ4−アルキル（１個以上のヒドロキシ、Ｃ1−Ｃ4−アルコキシ、−ＣＮ、−ＣＯＯ（Ｃ1−Ｃ4−アルキル）基により置換されている）；Ｃ3−Ｃ5−アルケニル、Ｃ5−Ｃ12−シクロアルキル又はＣ7−Ｃ9−フェニルアルキルであり；
Ｒ4は、Ｃ1−Ｃ12−アルキル、Ｃ2−Ｃ4−アルキル（１個以上のヒドロキシ、Ｃ1−Ｃ4−アルコキシ、−ＣＮ、−ＣＯＯ（Ｃ1−Ｃ4−アルキル）基により置換されている）；Ｃ3−Ｃ5−アルケニル、Ｃ5−Ｃ12−シクロアルキル、Ｃ7−Ｃ9−フェニルアルキル、フェニルであるか；あるいはＲ4及びＲ2は、一緒になって、Ｃ1−Ｃ7−アルキレン、Ｃ7−Ｃ10−フェニルアルキレン、ｏ−キシリレン、２−ブテニレン又はＣ2−Ｃ3−オキサ−若しくはアザアルキレンであるか；あるいはＲ4及びＲ3は、一緒になって、Ｃ3−Ｃ7−アルキレン（−Ｏ−、−Ｓ−、−ＣＯ−又は−Ｎ（Ｒ13）−により中断されていてもよく、かつヒドロキシ、Ｃ1−Ｃ4−アルコキシ又は−ＣＯＯ（Ｃ1−Ｃ4−アルキル）により置換されていてもよい）であり；
Ｒ5は、水素又はＣ1−Ｃ4−アルキルであるか；あるいはＲ5は、Ｒ30と一緒になって、Ｃ1−Ｃ2−アルキレンであり；
Ｒ6は、水素、Ｃ1−Ｃ8−アルキル又はフェニルであり；
Ｒ7、Ｒ8及びＲ9は、相互に独立に、水素又はＣ1−Ｃ4−アルキルであるか、あるいはＲ7及びＲ8は、一緒になって、Ｃ3−Ｃ7−アルキレンであり；
Ｒ10は、水素、Ｃ1−Ｃ8−アルキル、Ｃ3−Ｃ5−アルケニル、Ｃ7−Ｃ9−フェニルアルキル、Ｃ1−Ｃ4−ヒドロキシアルキル又はフェニルであり；
Ｒ11及びＲ12は、相互に独立に、水素又はＣ1−Ｃ4−アルキルであるか、あるいはＲ11及びＲ12は、一緒になって、Ｃ3−Ｃ7−アルキレンであり；
Ｒ13は、水素、Ｃ1−Ｃ12−アルキル（１個以上の−Ｏ−により中断されていてもよい）又はＣ3−Ｃ5−アルケニル、Ｃ7−Ｃ9−フェニルアルキル、Ｃ1−Ｃ4−ヒドロキシアルキル、−ＣＨ2ＣＨ2ＣＮ、−ＣＨ2ＣＨ2ＣＯＯ（Ｃ1−Ｃ4−アルキル）、Ｃ2−Ｃ8−アルカノイル、又はベンゾイルであり；
Ｒ30及びＲ31は、相互に独立に、水素、Ｃ1−Ｃ18−アルキル若しくはＣ1−Ｃ18−アルキル（ヒドロキシ、Ｃ1−Ｃ4−アルコキシ、−Ｏ−ＣＯ−（Ｃ1−Ｃ4−アルキル）、−ＣＮ及び／又は−ＣＯＯ（Ｃ1−Ｃ4−アルキル）により置換されている）；Ｃ3−Ｃ18−アルケニル、Ｃ5−Ｃ12−シクロアルキル、Ｃ7−Ｃ9−フェニルアルキル、Ｃ2−Ｃ18−アルカノイル、ベンゾイル若しくはノルボルネノイル；又はＣ1−Ｃ4−アルコキシ、−ＮＲ33Ｒ34、−ＳＲ35、−ＣＯＯＨ若しくは−ＣＯＯ（Ｃ1−Ｃ4−アルキル）により置換されている、Ｃ2−Ｃ18−アルカノイル、ベンゾイル若しくはノルボルネノイル；又はヒドロキシにより置換されている、ベンゾイル若しくはノルボルネノイル、又はＣ3−Ｃ5−アルケノイル、−ＳＯ2−（Ｃ1−Ｃ12−アルキル）若しくは−ＳＯ2−（Ｃ1−Ｃ12−アルキルフェニル）；又は場合により、１個若しくは２個の、フェニレン、メチルフェニレン、フェニレン−Ｏ−フェニレン、シクロヘキサンジイル、メチルシクロヘキサンジイル、トリメチルシクロヘキサンジイル、ノルボルナンジイル、［１，３］ジアゼチジン−２，４−ジオン−１，３−ジイル、３−（６−イソシアナトヘキシル）−ビウレット−１，５−ジイル若しくは５−（６−イソシアナトヘキシル）−［１，３，５］トリアジナン−２，４，６−トリオン−１，３−ジイルにより中断されている、−ＣＯ−ＮＨ−Ｃ1−Ｃ12−アルキル若しくは−ＣＯ−ＮＨ−（Ｃ0−Ｃ12−アルキレン）−Ｎ＝Ｃ＝Ｏであるか；あるいは
Ｒ30及びＲ31は、−Ｎ−Ｌ−Ｘ基と一緒になって、下記式：
【００２２】
【化１７】
2007525573.tif 000008
【００２３】
から選択される環構造を形成し；
Ｒ32は、水素、Ｃ1−Ｃ18−アルキル若しくはＣ1−Ｃ18−アルキル（ヒドロキシ、Ｃ1−Ｃ4−アルコキシ、−Ｏ−ＣＯ−（Ｃ1−Ｃ4−アルキル）、−ＣＮ及び／又は−ＣＯＯ（Ｃ1−Ｃ4−アルキル）により置換されている）；Ｃ3−Ｃ18−アルケニル、Ｃ5−Ｃ12−シクロアルキル、Ｃ7−Ｃ9−フェニルアルキル、Ｃ2−Ｃ18−アルカノイル、ベンゾイル若しくはノルボルネノイル；又はヒドロキシ、Ｃ1−Ｃ4−アルコキシ、−ＮＲ33Ｒ34、−ＳＲ35、−ＣＯＯＨ若しくは−ＣＯＯ（Ｃ1−Ｃ4−アルキル）により置換されている、Ｃ2−Ｃ18−アルカノイル、ベンゾイル若しくはノルボルネノイル；又はＣ3−Ｃ5−アルケノイル、−ＳＯ2−（Ｃ1−Ｃ12−アルキル）若しくは−ＳＯ2−（Ｃ1−Ｃ12−アルキルフェニル）；又は場合により、１個若しくは２個の、フェニレン、メチルフェニレン、フェニレン−Ｏ−フェニレン、シクロヘキサンジイル、メチルシクロヘキサンジイル、トリメチルシクロヘキサンジイル、ノルボルナンジイル、［１，３］ジアゼチジン−２，４−ジオン−１，３−ジイル、３−（６−イソシアナトヘキシル）−ビウレット−１，５−ジイル若しくは５−（６−イソシアナトヘキシル）−［１，３，５］トリアジナン−２，４，６−トリオン−１，３−ジイルにより中断されている、−ＣＯ−ＮＨ−Ｃ1−Ｃ12−アルキル若しくは−ＣＯ−ＮＨ−（Ｃ0−Ｃ12−アルキレン）−Ｎ＝Ｃ＝Ｏであり；
Ｒ33及びＲ34は、相互に独立に、水素、Ｃ1−Ｃ12−アルキル、Ｃ2−Ｃ4−ヒドロキシ−アルキル、Ｃ3−Ｃ10−アルコキシアルキル、Ｃ3−Ｃ5−アルケニル、Ｃ5−Ｃ12−シクロアルキル、Ｃ7−Ｃ9−フェニルアルキル、フェニル、Ｃ2−Ｃ18−アルカノイル又はベンゾイルであるか；あるいはＲ33及びＲ34は、一緒になって、Ｃ2−Ｃ8−アルキレン（場合により、−Ｏ−、−Ｓ−又はＮＲ36−により中断されている）であるか、又はＣ2−Ｃ8−アルキレン（場合により、ヒドロキシ、Ｃ1−Ｃ4−アルコキシ、−Ｏ−ＣＯ−（Ｃ1−Ｃ4−アルキル）、又は−ＣＯＯ（Ｃ1−Ｃ4−アルキル）により置換されている）であり；
Ｒ35は、Ｃ1−Ｃ18−アルキル、ヒドロキシエチル、２，３−ジヒドロキシプロピル、シクロヘキシル、ベンジル、フェニル、Ｃ1−Ｃ12−アルキルフェニル、−ＣＨ2−ＣＯＯ（Ｃ1−Ｃ18−アルキル）、−ＣＨ2ＣＨ2−ＣＯＯ（Ｃ1−Ｃ18−アルキル）又は−ＣＨ（ＣＨ3）−ＣＯＯ（Ｃ1−Ｃ18−アルキル）であり；
Ｒ36は、水素、場合により１個以上の近接しない−Ｏ−原子により中断されているＣ1−Ｃ12−アルキル、Ｃ3−Ｃ5−アルケニル、Ｃ7−Ｃ9−フェニルアルキル、Ｃ1−Ｃ4−ヒドロキシアルキル、−ＣＨ2ＣＨ2ＣＮ、−ＣＨ2ＣＨ2ＣＯＯ（Ｃ1−Ｃ4−アルキル）、Ｃ2−Ｃ12−アルカノイル又はベンゾイルである（ただし、下記式：
【００２４】
【化１８】
2007525573.tif 000009
【００２５】
で示される化合物は除外される）］で示される光開始剤に関する。
【００２６】
定義：
適切な「リンカー」は、直鎖又は分岐のＣ2−Ｃ18−アルカンジイル、又は場合により１個以上の近接しないＯ−原子により中断されているか、かつ／若しくは場合により１個以上のヒドロキシ原子により置換されているＣ2−Ｃ30−アルカンジイルである。他の適切なリンカーは、１，３−シクロヘキサンジイル、１，４−シクロヘキサンジイル、４−メチル−１，３−シクロヘキサンジイルであるか、又は下記構造：
【００２７】
【化１９】
2007525573.tif 000010
【００２８】
から選択される。
【００２９】
本説明において、「アルキル」という用語は、単独で又は組合せで、直鎖又は分岐鎖アルキル基を意味する；炭素原子の数の上限及び下限は、各場合に与えられる。
【００３０】
「アルコキシ」という用語は、単独で又は組合せで、式：アルキル−Ｏ−（ここで、「アルキル」という用語は、先に与えられた意味を有する）の基を意味する。
【００３１】
「アルケニル」という用語は、単独で又は組合せで、１個以上の二重結合を有し、かつ所定数の炭素原子を含む、直鎖又は分岐鎖炭化水素ラジカルを意味する。
【００３２】
「アルカノイル」という用語は、単独で又は組合せで、アルカンカルボン酸（ここで、アルカンは、上記アルキルと同義のラジカルを意味する）から誘導されたアシルラジカルを意味する。アルカノイルラジカルの例は、アセチル、プロピオニル、ブチリル、バレリル、４−メチルバレリルなどを含む。
【００３３】
「アルケノイル」という用語は、単独で又は組合せで、アルケンカルボン酸（ここで、アルケンは、上記アルケニルと同義のラジカルを意味する）から誘導されたアシルラジカルを意味する。
【００３４】
「アルカジエン」という用語は、単独で又は組合せで、少なくとも２個の炭素−炭素二重結合を持ち、かつ所定数の炭素原子を含む化合物を含む。
【００３５】
これら全ての化合物は、少なくとも１個の塩基性アミノ基を持ち、よって酸の添加により対応する塩に変換することができる。この酸は、無機又は有機酸であってよい。このような酸の例は、ＨＣｌ、ＨＢｒ、Ｈ2ＳＯ4、Ｈ3ＰＯ4、モノ−又はポリカルボン酸、例えば、酢酸、オレイン酸、コハク酸、セバシン酸、酒石酸又はＣＦ3ＣＯＯＨ、及びスルホン酸、例えば、ＣＨ3ＳＯ3Ｈである。
【００３６】
好ましい光開始剤：
ｎが、１又は２であり；
Ｌが、リンカーであり；
Ｘが、−Ｏ−、−Ｓ−又は−ＮＲ32−であり；
Ｚが、直接結合であり；
Ｒ1が、（ａ）直鎖又は分岐の非置換Ｃ1−Ｃ12−アルキル；
（ｂ）下記式：
【００３７】
【化２０】
2007525573.tif 000011
【００３８】
で示されるラジカル；又は
（ｄ）下記式：
【００３９】
【化２１】
2007525573.tif 000012
【００４０】
（式中、Ａｒは、フェニル（非置換であるか、又は１個以上のＮＯ2、−Ｎ（Ｒ10）2、Ｃ1−Ｃ4−アルキル、Ｃ1−Ｃ4−アルコキシ、Ｃ1−Ｃ4−アルキルチオ、フェノキシ基により置換されている）である）で示されるラジカルであり；
Ｒ2は、ｎが１であれば、Ｒ1と独立に、Ｒ1の意味の１つであり；
Ｒ2は、ｎが２であれば、Ｃ2−Ｃ8−アルキレンであり；
Ｒ3が、Ｃ1−Ｃ4−アルキル、Ｃ2−Ｃ4−アルキル（ヒドロキシ、Ｃ1−Ｃ4−アルコキシにより置換されている）；Ｃ3−Ｃ5−アルケニルであり；
Ｒ4は、Ｒ3と独立に、Ｒ3の意味の１つであるか；あるいはＲ4は、Ｒ3と一緒になって、Ｃ4−Ｃ5−アルキレン（−Ｏ−、−Ｎ（Ｒ13）−により中断されていてもよい）であり；
Ｒ5が、水素であり；
Ｒ6、Ｒ7、Ｒ8及びＲ9が、相互に独立に、水素又はメチルであり；
Ｒ10が、水素、Ｃ1−Ｃ4−アルキル又はＣ3−Ｃ5−アルケニルであり；
Ｒ13が、水素又はＣ1−Ｃ4−アルキルであり；
Ｒ30及びＲ31が、相互に独立に、水素、Ｃ1−Ｃ12−アルキル；若しくはＣ2−Ｃ6−アルキル（ヒドロキシ、Ｃ1−Ｃ4−アルコキシ、−Ｏ−ＣＯ−（Ｃ1−Ｃ4−アルキル）、又は−ＣＯＯ（Ｃ1−Ｃ4−アルキル）により置換されている）；アリル、シクロヘキシル若しくはＣ7−Ｃ9−フェニルアルキル；又はＣ2−Ｃ12−アルカノイル、ベンゾイル若しくはノルボルネノイル；又はＣ1−Ｃ4−アルコキシ、−ＣＯＯＨ若しくは−ＣＯＯ（Ｃ1−Ｃ4−アルキル）により置換されている、Ｃ2−Ｃ12−アルカノイル、ベンゾイル若しくはノルボルネノイル；又はＣ3−Ｃ5−アルケノイル；又は場合により、１個若しくは２個の、フェニレン、メチルフェニレン、フェニレン−Ｏ−フェニレン、シクロヘキサンジイル、メチルシクロヘキサンジイル、トリメチルシクロヘキサンジイル、ノルボルナンジイル、［１，３］ジアゼチジン−２，４−ジオン−１，３−ジイル、３−（６−イソシアナトヘキシル）−ビウレット−１，５−ジイル若しくは５−（６−イソシアナトヘキシル）−［１，３，５］トリアジナン−２，４，６−トリオン−１，３−ジイルにより中断されている、−ＣＯ−ＮＨ−Ｃ1−Ｃ12−アルキル若しくは−ＣＯ−ＮＨ−（Ｃ0−Ｃ12−アルキレン）−Ｎ＝Ｃ＝Ｏであり；
Ｒ32が、水素又はＣ1−Ｃ12−アルキルである、式（Ｉ）の化合物。
【００４１】
特に好ましいのは、
ｎが、１又は２であり；
Ｌが、直鎖又は分岐のＣ2−Ｃ18−アルカンジイルであり；
Ｘが、−Ｏ−であり；
Ｚが、直接結合であり；
Ｒ1が、（ａ）直鎖又は分岐の非置換Ｃ1−Ｃ3−アルキル；
（ｂ）下記式：
【００４２】
【化２２】
2007525573.tif 000013
【００４３】
で示されるラジカル；又は
（ｄ）下記式：
【００４４】
【化２３】
2007525573.tif 000014
【００４５】
（式中、Ａｒは、フェニル（非置換であるか、又はＣＨ3−ＮＯ2若しくは−Ｎ（Ｒ10）2により置換されている）である）で示されるラジカルであり；
Ｒ2は、ｎが１であれば、Ｒ1と独立に、Ｒ1の意味の１つであり；
Ｒ2は、ｎが２であれば、Ｃ2−Ｃ8−アルキレンであり；
Ｒ3が、メチルであり；
Ｒ4は、メチルであるか；あるいはＲ4は、Ｒ3と一緒になって、−Ｏ−により中断されているＣ5−アルキレンであり；
Ｒ5が、水素であり；
Ｒ6、Ｒ7、Ｒ8及びＲ9が、水素であり；
Ｒ10が、水素であり；
Ｒ30及びＲ31が、相互に独立に、水素、Ｃ1−Ｃ12−アルキル；又はヒドロキシ、Ｃ1−Ｃ4−アルコキシ若しくは−Ｏ−ＣＯ−（Ｃ1−Ｃ4−アルキル）により置換されているＣ2−Ｃ6−アルキル；又はＣ3−Ｃ5−アルケノイルである、式（Ｉ）の化合物である。
【００４６】
特に高い反応性は、Ｒ1が、ベンジル、４−アミノベンジル、プロピル又はアリルであり、そしてＲ2が、エチルであるか、又はＣ2−Ｃ8アルキレンである、式（Ｉ）の光開始剤によって得られる。
【００４７】
例
【表１】
2007525573.tif 000015
2007525573.tif 000016
2007525573.tif 000017
【００４８】
新規な光開始剤の調製：
式（Ｉ）の化合物は、既知のケトンから出発して、Ｃ−アルキル化又はＣ−ベンジル化により調製することができる。アミノ基：−ＮＲ3Ｒ4は、好ましくはアルキル化又はベンジル化の前に導入される。本合成は、EP 0,284,561 B1又はUS 5,077,402に記載されるような一連の反応工程で行われる。
【００４９】
例えば、ハロゲノアリールケトン（例えば、４−フルオロブチロフェノンなど）を出発ケトンとして使用することができる。臭素化後、ジメチルアミノ基を導入し、続いてベンジル化反応を行う。次に求核置換反応でハロゲンをエタノールアミンにより置換する。下記の重要な化合物が得られる。
【００５０】
【化２４】
2007525573.tif 000018
【００５１】
上の重要な化合物（実施例１、遊離体Ｅと命名）又は実施例２〜１８の化合物は、更に以下に列挙されるような試薬と反応させることができる。下記のリストのラジカルＲは、１〜ｎ個の示される官能基を持つことができる。ｎ＞１であれば、この多官能試薬を１〜ｎ当量の遊離体（例えば、Ｅ）と反応させてもよい。
【００５２】
Ｅと反応させることができる試薬は以下である：
１）  酸、酸ハロゲン化物、直鎖若しくは分岐の酸無水物、ＣＯＣｌ2又はラクトン
遊離体Ｅと、Ｒ−ＣＯＯＨ、Ｒ−ＣＯＣｌ、Ｒ−ＣＯ−Ｏ−ＣＯ−Ｒ、下記式：
【００５３】
【化２５】
2007525573.tif 000019
【００５４】
アミド（Ａ）、エステル（Ｂ）又はアミド−エステル化合物（ＡＢ）、（ＡＢＲ）が得られる。
【００５５】
【表２】
2007525573.tif 000020
【００５６】
環状アミド−エステル化合物（ＡＢＲ）の例は以下である：
【００５７】
【表３】
2007525573.tif 000021
【００５８】
２）  アルデヒド又はケトンとの反応
遊離体Ｅと、Ｒ−ＣＨＯ、Ｒ−ＣＯ−Ｒ
２−オキサゾリジン化合物（Ａ）又は２−オキサゾリジン化合物（Ｂ）及び更に別の環状生成物が得られる。
【００５９】
【表４】
2007525573.tif 000022
【００６０】
３）  イソシアネートとの反応
遊離体ＥとＲ−Ｎ＝Ｃ＝Ｏ
尿素誘導体（Ａ）又はウレタン誘導体（Ｂ）又は尿素−ウレタン誘導体（ＡＢ）又は環状尿素−ウレタン誘導体（ＡＢＲ）が得られる。
【００６１】
【表５】
2007525573.tif 000023
【００６２】
４）  スルホン酸塩化物との反応
遊離体ＥとＲ−ＳＯ2−Ｃｌ
スルホンアミド誘導体（Ａ）、スルホン酸エステル（Ｂ）又はスルホンアミド−スルホン酸誘導体（ＡＢ）が得られる。
【００６３】
【表６】
2007525573.tif 000024
【００６４】
５）  アルキル化、Ｒ−Ｘとの反応
遊離体Ｅと、Ｒ−ハロゲン又はＲ−Ｏ−ＳＯ2−Ｒ’又は他の既知のアルキル化剤、
アミン（Ａ）、エーテル（Ｂ）又はアミン−エーテル誘導体（ＡＢ）が得られる。
【００６５】
【表７】
2007525573.tif 000025
【００６６】
例は以下である：
【００６７】
【表８】
2007525573.tif 000026
【００６８】
こうして得られる化合物は、次に１）、２）、３）、４）、６）、７）又は８）の下に記載されるように、出発物質Ｅ’として使用することができる。
【００６９】
６）  エポキシド又はエピクロルヒドリンとの反応
遊離体Ｅと下記式：
【００７０】
【化２６】
2007525573.tif 000027
【００７１】
ヒドロキシアルキルアミン化合物（Ａ）又はヒドロキシアルキルエーテル化合物（Ｂ）又はヒドロキシアルキルアミン−ヒドロキシアルキルエーテル−化合物（ＡＢ）又は環状ヒドロキシアルキルアミン−ヒドロキシアルキルエーテル−化合物（ＡＢＲ）が得られる。
【００７２】
【表９】
2007525573.tif 000028
【００７３】
７）  アクリレート又はメタクリレートとの反応
遊離体Ｅと、ＣＨ2＝ＣＨ−ＣＯ−ＯＨ若しくはＣＨ2＝Ｃ（ＣＨ3）−ＣＯ−ＯＨ、又は対応する酸塩化物と。
アクリルアミド（Ａ）又はアクリルエステル（Ｂ）又はアミド−エステル−化合物（ＡＢ）が得られる。
【００７４】
【表１０】
2007525573.tif 000029
【００７５】
上の化合物から分子内マイケル（Michael）付加反応により得られる環状化合物の例。
【００７６】
【表１１】
2007525573.tif 000030
【００７７】
７ａ）  アクリルアミド（Ａ）、アクリルエステル（Ｂ）又はアミド−エステル化合物（ＡＢ）は、アミンと反応させることにより以下を得ることができる。
【００７８】
【表１２】
2007525573.tif 000031
【００７９】
７ｂ）  アクリルアミド（Ａ）、アクリルエステル（Ｂ）又はアミド−エステル化合物（ＡＢ）は、アルコールと反応させることにより以下を得ることができる。
【００８０】
【表１３】
2007525573.tif 000032
【００８１】
７ｃ）  アクリルアミド（Ａ）、アクリルエステル（Ｂ）又はアミド−エステル化合物（ＡＢ）は、チオアルコールと反応させることにより以下を得ることができる。
【００８２】
【表１４】
2007525573.tif 000033
【００８３】
多官能光開始剤の例は以下である：
【００８４】
【化２７】
2007525573.tif 000034
【００８５】
ダイマー又はオリゴマー生成物：
実施例１〜１８の化合物は、以下の酸ハロゲン化物、酸無水物、ジ−又はポリカルボン酸、ジ−又はポリアルデヒド、ジ−又はオリゴイソシアネート、ジ−又はオリゴエポキシド、ジ−又はポリアミン、ジ−又はオリゴアルコール、ジ−又はポリチオールと反応させることにより、ダイマー又はオリゴマー生成物を得ることができる。
【００８６】
技術的に重要な酸塩化物：
【００８７】
【表１５】
2007525573.tif 000035
【００８８】
技術的に重要な酸無水物：
【００８９】
【表１６】
2007525573.tif 000036
【００９０】
技術的に重要なジ−又はポリカルボン酸
【００９１】
【表１７】
2007525573.tif 000037
2007525573.tif 000038
【００９２】
技術的に重要なジ−又はポリアルデヒド
【００９３】
【表１８】
2007525573.tif 000039
【００９４】
技術的に重要なジ−又はポリイソシアネート
【００９５】
【表１９】
2007525573.tif 000040
【００９６】
技術的に重要なジ−又はポリエポキシド
【００９７】
【表２０】
2007525573.tif 000041
2007525573.tif 000042
【００９８】
技術的に重要なジ−又はポリアミン：
【００９９】
【表２１】
2007525573.tif 000043
【０１００】
技術的に重要なジ−又はポリチオール：
【０１０１】
【表２２】
2007525573.tif 000044
【０１０２】
技術的に重要なジ−又はポリアルコール：
【０１０３】
【表２３】
2007525573.tif 000045
【０１０４】
Ｓｉ含有ジ−及びオリゴアルコール。
【０１０５】
【表２４】
2007525573.tif 000046
【０１０６】
Ｓｉ含有ジ−及びオリゴ−ラクトン誘導体
【０１０７】
【表２５】
2007525573.tif 000047
【０１０８】
開始剤とＳｉとの間の連結残基
【０１０９】
【表２６】
2007525573.tif 000048
【０１１０】
Ｎ原子でのアルキル化の例は以下である：
【０１１１】
【表２７】
2007525573.tif 000049
【０１１２】
本発明により、式（Ｉ）の化合物は、エチレン不飽和化合物又はこのような化合物を含む混合物の光重合用の光開始剤として使用することができる。
【０１１３】
即ち、本発明はまた、
（Ａ）少なくとも１つのエチレン不飽和化合物、
（Ｂ）上記と同義の式（Ｉ）の光開始剤
を含むことを特徴とする組成物に関する。
【０１１４】
適切なエチレン不飽和化合物（Ａ）
オレフィン二重結合を持つ適切な化合物は、二重結合のラジカル重合により架橋することができる全ての化合物である。このエチレン不飽和化合物は、モノマー、オリゴマー又はプレポリマー、これらの混合物又はこれらのコポリマーであってよい。
【０１１５】
ラジカル重合に適したモノマーは、例えば、（メタ）アクリレート、アルケン、共役ジエン、スチレン、アクロレイン、酢酸ビニル、ビニルピロリドン、ビニルイミダゾール、無水マレイン酸、フマル酸無水物、（メタ）アクリル酸、（メタ）アクリル酸誘導体（エステル及びアミドなど）、ハロゲン化ビニル及びハロゲン化ビニリデンよりなる群から選択される、エチレン不飽和重合性モノマーである。好ましいのは、（メタ）アクリロイル、ビニリデン及び／又はマレイナート基を有する化合物である。特に好ましいのは、（メタ）アクリレートである。
【０１１６】
好ましい（メタ）アクリロイル基の形でラジカル重合性二重結合を含む化合物は、従来法により製造することができる。これは、例えば、ＯＨ官能性樹脂（ＯＨ官能性ポリエステル、ポリアクリレート、ポリウレタン、ポリエーテル又はエポキシド樹脂など）を、（メタ）アクリル酸のアルキルエステルでエステル交換すること；上述のＯＨ官能性樹脂を（メタ）アクリル酸でエステル化すること；上述のＯＨ官能性樹脂をイソシアネート官能性（メタ）アクリレートと反応させること；酸官能性樹脂（ポリエステル、ポリアクリレート、ポリウレタンなど）をエポキシ官能性（メタ）アクリレートと反応させること；エポキシ官能性樹脂（ポリエステル、ポリアクリレート、エポキシ樹脂など）を（メタ）アクリル酸と反応させることにより進行することができる。一例として述べられたこれらの製造方法は、文献に報告されており、当業者には公知である。
【０１１７】
プレポリマー又はオリゴマーの例は、例えば、５００〜１０，０００、好ましくは５００〜５，０００の数平均分子量を有する、（メタ）アクリロイル官能性（メタ）アクリルコポリマー、ポリウレタン（メタ）アクリレート、ポリエステル（メタ）アクリレート、不飽和ポリエステル、ポリエーテル（メタ）アクリレート、シリコーン（メタ）アクリレート及びエポキシ樹脂（メタ）アクリレートを含む。
【０１１８】
（メタ）アクリロイル官能性プレポリマーは、反応性希釈剤、即ち、５００g/mol未満の分子量を持つラジカル重合性低分子量化合物と組合せて使用してもよい。反応性希釈剤は、一価、二価又は多価不飽和であってよい。一価不飽和反応性希釈剤の例は、（メタ）アクリル酸及びそのエステル、マレイン酸及びそのエステル、酢酸ビニル、ビニルエーテル、置換ビニル尿素、スチレン、ビニルトルエンである。二価不飽和反応性希釈剤の例は、アルキレングリコール  ジ（メタ）アクリレート、ポリエチレングリコール  ジ（メタ）アクリレート、１，３−ブタンジオール  ジ（メタ）アクリレート、ビニル（メタ）アクリレート、アリル（メタ）アクリレート、ジビニルベンゼン、ジプロピレングリコール  ジ（メタ）アクリレート、ヘキサンジオール  ジ（メタ）アクリレートのような、ジ（メタ）アクリレート類である。多価不飽和反応性希釈剤の例は、グリセロール  トリ（メタ）アクリレート、トリメチロールプロパン  トリ（メタ）アクリレート、ペンタエリトリトール  トリ（メタ）アクリレート、ペンタエリトリトール  テトラ（メタ）アクリレートである。反応性希釈剤は、単独で又は混合物として使用することができる。
【０１１９】
アクリル酸又はメタクリル酸の適切な塩は、例えば、（Ｃ1−Ｃ4アルキル）4アンモニウム又は（Ｃ1−Ｃ4アルキル）3ＮＨ塩、例えば、テトラメチルアンモニウム、テトラエチルアンモニウム、トリメチルアンモニウム又はトリエチルアンモニウム塩、トリメチル−２−ヒドロキシエチルアンモニウム又はトリエチル−２−ヒドロキシ−エチルアンモニウム塩、ジメチル−２−ヒドロキシエチルアンモニウム又はジエチル−２−ヒドロキシエチルアンモニウム塩である。
【０１２０】
エチレン不飽和化合物は、オレフィン二重結合に加えて、１個以上の更に別の同一であるか又は異なる官能基を含んでいてもよい。官能基の例は、ヒドロキシル、イソシアネート（場合によりブロックされている）、Ｎ−メチロール、Ｎ−メチロールエーテル、エステル、カルバマート、エポキシ、アミノ（場合によりブロックされている）、アセトアセチル、アルコキシシリル及びカルボキシル基を含む。例には、（メタ）アクリロイル基を持つポリウレタン樹脂、並びにグリセロール  モノ−及びジ−（メタ）アクリレート、トリメチロールプロパン  モノ−及びジ（メタ）アクリレート又はペンタエリトリトール  トリ（メタ）アクリレートがある。
【０１２１】
光重合性化合物（Ａ）は、そのままで、又は任意の所望の混合物として使用することができる。
【０１２２】
添加剤
上述の組成物は、更に通常の添加剤（代案としては、これを重合後に加えてもよい）を含んでいてもよい。このような添加剤は、少量加えることができる（例えば、ＵＶ吸収剤又は光安定剤、例えば、ヒドロキシフェニルベンゾトリアゾール類、ヒドロキシフェニルベンゾフェノン類、オキサルアミド類及びヒドロキシフェニル−ｓ−トリアジン類よりなる群から選択される化合物）。特に適切な光安定剤は、Ｎ−アルコキシ−Ｈａｌｓ化合物（チヌビン（Tinuvin）１２３など）、又は２−（２−ヒドロキシフェニル）−１，３，５−トリアジン若しくは２−ヒドロキシフェニル−２Ｈ−ベンゾトリアゾール型の立体障害アミンＨａｌｓ化合物よりなる群から選択されるものである。２−（２−ヒドロキシフェニル）−１，３，５−トリアジン型の光安定剤の例は、特許文献、例えば、US 4,619,956、EP-A-434,608、US 5,198,498、US 5,322,868、US 5,369,140、US 5,298,067、WO-94/18278、EP-A-704,437、GB-A-2,297,091又はWO-96/28431から知られている。US 6,140,326に記載されているような３，３，５，５−多置換モルホリン−２−オン誘導体は、被覆剤用の確立した光安定剤である。
【０１２３】
本組成物は更に、レベリング剤、レオロジー作用剤（微粒子ケイ酸、層状ケイ酸塩、尿素化合物など）；増粘剤、例えば、部分架橋カルボキシ官能性ポリマー又はポリウレタンに基づくもの；消泡剤、湿潤剤、抗クレーター剤（anti-crater agents）、脱気剤（例えば、ベンゾイン）、酸化防止剤のような、他の通常の添加剤を含んでいてもよい。
【０１２４】
本化合物は、更にニトロキシルに基づく重合阻害剤（例えば、イルガスタブ（Irgastab）ＵＶ１０及び２，２，６，６−テトラメチル−４−ヒドロキシ−ピペリジン−１−オキシル（４−ヒドロキシ−ＴＥＭＰＯ））のような、貯蔵安定性を改善するための添加剤を含んでいてもよい。
【０１２５】
式（Ｉ）の光開始剤は、二重硬化（double-curing）及び二元硬化（dual curing）システムに適している。
【０１２６】
二重硬化
二重硬化システムは、エチレン不飽和モノマーを含み、そしてこれは、紫外線により重合することができるか、あるいはＩＲ（赤外線）若しくはＮＩＲ（近赤外線）により、又は対流熱により誘導して熱重合することができる。二重硬化システムでは、光開始剤に加えて、熱開始剤が存在する。当該分野において既知の任意の熱開始剤を使用することができる。好ましくは、追加の熱開始剤は、過酸化ジアルキル、過酸化ジクミル、ペルオキソカルボン酸などのような過酸化物、及びUS 5,922,473に開示されているようなアゾ開始剤である。
【０１２７】
二元硬化
二元硬化システムは、エチレン不飽和モノマーを含み、そしてこれは、ＩＲ若しくはＮＩＲにより、又は対流熱により誘導して熱重合することができる。更に、少なくとも１つの第２の熱架橋性化合物が存在する。この第２の化合物は、好ましくはポリオール−イソシアネート反応を介して架橋することにより、ポリウレタンを形成する。
【０１２８】
本組成物は、増量剤、及び／又は透明の、色−及び／又は特殊効果付けの顔料及び／又は可溶性染料を含んでもよい。無機又は有機の色付け顔料の例は、二酸化チタン、微粉化二酸化チタン、酸化鉄顔料、カーボンブラック、アゾ顔料、フタロシアニン顔料、キナクリドン又はピロロピロール顔料を含む。特殊効果付け顔料の例は、メタリック顔料、例えば、アルミニウム、銅又は他の金属；金属酸化物被覆メタリック顔料、例えば、二酸化チタン被覆又は混合酸化物被覆アルミニウムのような、干渉顔料、二酸化チタン被覆雲母のような被覆雲母、及びグラファイトの特殊効果顔料を含む。適切な増量剤の例は、シリカ、ケイ酸アルミニウム、硫酸バリウム、炭酸カルシウム及びタルクを含む。
【０１２９】
式（Ｉ）の光開始剤に加えて、別の既知の光開始剤が存在してもよく、例えば、α−ヒドロキシケトン及びα−アミノケトン、フェニルグリオキサレート又はホスフィンオキシドは、グラフィックアート用途において通常使用される光開始剤である。
【０１３０】
特に好ましいのは、例えば、以下の市販の光開始剤である：
ダロキュア（Darocur）１１７３：  ２−ヒドロキシ−２−メチル−１−フェニル−１−プロパノン（ＨＭＰＰ）及びオリゴマー（Oligomeric）ＨＭＰＰ、
イルガキュア（Irgacure）１８４：  １−ヒドロキシ−シクロヘキシル−フェニルケトン、
イルガキュア２９５９：  ２−ヒドロキシ−１−［４−（２−ヒドロキシエトキシ）フェニル］−２−メチル−１−プロパノン、
イルガキュア３６９：  ２−ベンジル−２−（ジメチルアミノ）−１−［４−（４−モルホリニル）フェニル］−１−ブタノン、
イルガキュア１３００：  イルガキュア３６９  ＋  イルガキュア６５１（ベンジルジメチルケタール）、
イルガキュア３７９：  ２−（４−メチルベンジル）−２−（ジメチルアミノ）−１−［４−（４−モルホリニル）フェニル］−１−ブタノン、
イルガキュア１２７：  ２−ヒドロキシ−１−｛４−［４−（２−ヒドロキシ−２−メチル−プロピオニル）−ベンジル］−フェニル｝−２−メチル−プロパン−１−オン、
イルガキュア７５４：  オキソ−フェニル−酢酸１−メチル−２−［２−（２−オキソ−２−フェニル−アセトキシ）−プロポキシ］−エチルエステル、
イルガキュア８１９：  ビス（２，４，６−トリメチルベンゾイル）−フェニルホスフィンオキシド、
イルガキュア２５０：  ４−イソブチルフェニル−４’−メチルフェニルヨードニウムヘキサフルオロリン酸塩、
ダロキュアＩＴＸ：  ２−イソプロピルチオキサントン及び４−イソプロピルチオキサントン、
ダロキュアＥＤＢ：  エチル−４−ジメチルアミノ安息香酸エステル、
ダロキュアＥＨＡ：  ２−エチルヘキシル−４−ジメチルアミノ安息香酸エステル；又は上記光開始剤の混合物。
【０１３１】
この光重合性組成物は、光開始剤を、組成物に基づいて、有利には０．０５〜１５重量％、好ましくは０．１〜８重量％の量で含む。
【０１３２】
二元硬化システムでは、少なくとも１つの以下から選択される第２の熱架橋性化合物が存在する：
１．  場合により硬化触媒を加えた、低温又は高温架橋性アルキド、アクリレート、ポリエステル、エポキシ若しくはメラミン樹脂又はこのような樹脂の混合物に基づく、表面被覆剤；
２．  ヒドロキシル基含有アクリレート、ポリエステル又はポリエーテル樹脂と、脂肪族又は芳香族のイソシアネート、イソシアヌレート又はポリイソシアネートとに基づく、２成分ポリウレタン表面被覆剤；
３．  チオール基含有アクリレート、ポリエステル又はポリエーテル樹脂と、脂肪族又は芳香族のイソシアネート、イソシアヌレート又はポリイソシアネートとに基づく、２成分ポリウレタン表面被覆剤；
４．  ストービング中に脱ブロックされる、ブロックされたイソシアネート、イソシアヌレート又はポリイソシアネートに基づく、１成分ポリウレタン表面被覆剤（必要ならば、メラミン樹脂の添加も可能である）；
５．  脂肪族又は芳香族のウレタン又はポリウレタンと、ヒドロキシル基含有アクリレート、ポリエステル又はポリエーテル樹脂とに基づく、１成分ポリウレタン表面被覆剤；
６．  場合により硬化触媒を加えた、ウレタン構造に遊離アミン基を有する脂肪族又は芳香族のウレタンアクリレート又はポリウレタンアクリレートと、メラミン樹脂又はポリエーテル樹脂とに基づく、１成分ポリウレタン表面被覆剤；
７．  （ポリ）ケチミンと、脂肪族又は芳香族のイソシアネート、イソシアヌレート又はポリイソシアネートとに基づく、２成分表面被覆剤；
８．  （ポリ）ケチミンと、不飽和アクリレート樹脂又はポリアセトアセテート樹脂又はメタクリルアミドグリコレートメチルエステルとに基づく、２成分表面被覆剤；
９．  カルボキシル−又はアミノ基含有ポリアクリレートと、ポリエポキシドとに基づく、２成分表面被覆剤；
１０．  無水物基含有アクリレート樹脂と、ポリヒドロキシ又はポリアミノ成分とに基づく、２成分表面被覆剤；
１１．  アクリレート含有無水物と、ポリエポキシドとに基づく、２成分表面被覆剤；
１２．  （ポリ）オキサゾリンと、無水物基含有アクリレート樹脂又は不飽和アクリレート樹脂又は脂肪族若しくは芳香族のイソシアネート、イソシアヌレート若しくはポリイソシアネートとに基づく、２成分表面被覆剤；
１３．  不飽和（ポリ）アクリレートと、（ポリ）マロネートとに基づく、２成分表面被覆剤；
１４．  エーテル化メラミン樹脂と組合せた、熱可塑性アクリレート樹脂又は外部架橋アクリレート樹脂に基づく、熱可塑性ポリアクリレート表面被覆剤；
１５．  メラミン樹脂（例えば、ヘキサメトキシメチルメラミン）を架橋剤（酸触媒）とするマロネートでブロックしたイソシアネートに基づく、表面被覆システム、特にクリアコート；
１６．  場合により他のオリゴマー又はモノマーを加えた、オリゴマーウレタンアクリレート及び／又はアシレートアクリレートに基づく、ＵＶ硬化性システム；
１７．  最初に熱、次にＵＶにより（又はその逆順に）硬化させる、二元システムであり、この表面被覆配合物の成分は、紫外線と光開始剤により、及び／又は電子ビーム硬化により反応させることができる二重結合を含む。
【０１３３】
生じる本発明の被覆材料は、有機溶媒を含む従来の被覆材料、水性被覆材料、実質的に又は完全に無溶媒かつ水分のない液体被覆材料（１００％システム）、実質的に又は完全に無溶媒かつ水分のない固体被覆材料（粉体塗装材料）、あるいは実質的に又は完全に無溶媒の粉体塗装用懸濁液（粉体スラリー）であってよい。
【０１３４】
適切な基体の非限定的な例は、例えば、木、テキスタイル、紙、セラミックス、ガラス、ガラス繊維；ポリエステル、ポリエチレンテレフタレート、ポリオレフィン又は酢酸セルロースのような、プラスチック（特に薄膜の形のもの）、並びにまたＡｌ、Ｃｕ、Ｎｉ、Ｆｅ、Ｚｎ、Ｍｇ又はＣｏのような金属、及びＧａＡｓ、Ｓｉ又はＳｉＯ2である。
【０１３５】
この被覆組成物はまた、インキ組成物であってもよい。即ち、この基体は、インキ組成物で印刷することにより、基体上のインキ薄膜を形成する。
【０１３６】
被覆剤の調製
この配合物の成分及び場合により更に別の添加剤は、既知のコーティング法を用いて、例えば、スピンコーティング、浸漬、ナイフコーティング、カーテン流し、刷毛塗り又は吹き付けにより、特に静電吹き付け及びリバースロールコーティングにより、更にまた電気泳動析出法により、基体に均一に適用する。適用量（塗りの厚さ）及び基体（層支持体）の性質は、所望の応用の分野に依存する。塗りの厚さの範囲は、一般に、ゲルコートでは０．１μm〜１mmそして複合材料では１mmを上まわる値を特徴とする。
【０１３７】
使用
本発明の光硬化性組成物は、種々の目的に、例えば、オーバープリント塗料に、インクジェットインキに、印刷インキに、特にフレキソ印刷インキに、クリアコート、白色コート又は着色ペンキに（例えば、木又は金属用）、粉体塗装に、全ての種類の基体（例えば、木、テキスタイル、紙、セラミックス、ガラス、ガラス繊維；ポリエステル、ポリエチレンテレフタレート、ポリオレフィン又は酢酸セルロースのような、プラスチック（特に薄膜の形のもの）、並びにまたＡｌ、Ｃｕ、Ｎｉ、Ｆｅ又はＺｎのような金属、及びＧａＡｓ、Ｓｉ又はＳｉＯ2）であって、ここに保護被覆剤が適用されるか、又は画像様曝露により画像が適用される基体用の被覆材料として適している。
【０１３８】
金属用の被覆剤の例は、金属シート及び管の上塗りの適用、缶又は瓶の封止、並びに自動車産業における適用のための仕上げ塗りを含む。
【０１３９】
紙被覆剤の光硬化の例は、ラベル又はブックカバーに対する無色の上塗りの適用である。
【０１４０】
この光重合性組成物は更に、構造物や道路に印を付けるための昼光硬化性ペンキとして、写真の焼き増し技術のため、ホログラフィー記録材料のため、画像記録プロセス用、又は有機溶媒を使用して、若しくは水性アルカリ媒体を使用して現像できる印刷版の製造において、スクリーン印刷用マスクの製造のため、歯科充填コンパウンドとして、接着剤として、感圧接着剤として、積層用樹脂として、エッチレジスト又は永久レジスト（液体及び乾燥塗膜の形状の両方）として、光構造性（photostructurable）誘電体として、及び電子回路用ソルダレジストとして、任意の型のディスプレイスクリーン用のカラーフィルターの製造におけるか、又はプラズマディスプレイ及びエレクトロルミネセントディスプレイの製造中の構造物の作成におけるレジストとして、光学スイッチ、光学格子（干渉格子）の製造において、バルク硬化（透明鋳型でのＵＶ硬化）による又は立体リソグラフィープロセス（例えば、US 4,575,330に記載されている）による三次元物品の製造において、複合材料（例えば、適宜、ガラス繊維及び／又は他の繊維と他の補助剤を含んでいてもよいスチレンポリエステル類）並びに薄い層（ゲルコート）及び層の厚い構成物の製造において、電子部品の被覆又は封止において、あるいは光ファイバーの被覆剤として使用することができる。本組成物は更に、光学レンズ、例えば、コンタクトレンズ又はフレネル（Fresnel）レンズの製造に、また医療用装置、補助具又はインプラントの製造にも適している。
【０１４１】
本組成物はまた、例えば、DE 197 00 064及びEP 678,534に記載されているような、屈熱性を有するゲルを製造するために使用することができる。
【０１４２】
好ましい使用の領域は、オーバープリント塗料におけるものである。典型的には、これらは、オリゴマー及び／又はモノマーのアクリレート及びアミノアクリレートのような、エチレン不飽和化合物からなる。適切な化合物は、「化合物（Ａ）」の下に列挙される。本発明の化合物及び混合物は、層厚さが小さい（５〜１０μm）オーバープリント塗料において特に有効である。
【０１４３】
更に別の好ましい使用の領域は、ＵＶ硬化性フレキソ印刷インキにおけるものである。このようなインキは、同様に、エチレン不飽和化合物（Ａ）からなり、更にＵＶフレキソ印刷樹脂／バインダー、並びに流動剤及び着色顔料のような更に別の添加剤を含む。
【０１４４】
更に別の好ましい使用の領域は、粉体塗装剤におけるものである。粉体塗装剤は、固体樹脂及び反応性二重結合を含むモノマー（化合物（Ａ））、例えば、マレイン酸塩／エステル、ビニルエーテル、アクリレート、アクリルアミド及びこれらの混合物に基づくことができる。粉体塗装剤はまた、例えば、DE 4,228,514及びEP 636,669に記載されるような、バインダーを含んでいてもよい。ＵＶ硬化性粉体塗装剤はまた、白色又は着色顔料を含んでいてもよい。
【０１４５】
更に別の好ましい使用の領域は、インクジェットインキにおけるものである。
【０１４６】
インクジェットインキは、着色料を含む。
【０１４７】
多種多様な有機及び無機の染料及び顔料を、単独で又は組合せで、本発明のインクジェットインキ組成物において使用するために選択することができる。顔料粒子は、噴出ノズルでインキの自由流れを許容できるよう充分に小さい（０．００５〜１５μm）必要がある。顔料粒子は、好ましくは０．００５〜１μmであるべきである。
【０１４８】
顔料の非常に微細な分散液及びその調製法は、例えば、US 5,538,548に開示されている。
【０１４９】
この顔料は、黒色、白色、シアン、マゼンタ、黄色、赤色、青色、緑色、褐色、その混合色などであってよい。例えば、適切な顔料材料は、カボット・カラー（Cabot Colo.）製のリーガル（Regal）４００Ｒ、モグル（Mogul）Ｌ、エルフテックス（Elftex）３２０；又はデグッサ社（Degussa Co.）製のカーボンブラック（Carbon Black）ＦＷ１８、スペシャルブラック（Special Black）２５０、スペシャルブラック３５０、スペシャルブラック５５０、プリンテックス（Printex）２５、プリンテックス３５、プリンテックス５５、プリンテックス１５０Ｔ；及びピグメントブラック（Pigment Black）７のような、カーボンブラックを含む。適切な顔料の追加の例は、例えば、US 5,389,133に開示されている。
【０１５０】
適切な白色顔料は、二酸化チタン（ルチル型とアナタース型）、例えば、クロノス（Kronos）製のクロノス（KRONOS）２０６３、又はザハトレーベン（Sachtleben）製のホムビタン（HOMBITAN）Ｒ６１０  Ｌである。
【０１５１】
適切な顔料は、例えば、C.I.ピグメントイエロー（Pigment Yellow）１７、C.I.ピグメントブルー（Pigment Blue）２７、C.I.ピグメントレッド（Pigment Red）４９：２、C.I.ピグメントレッド８１：１、C.I.ピグメントレッド８１：３、C.I.ピグメントレッド８１：ｘ、C.I.ピグメントイエロー８３、C.I.ピグメントレッド５７：１、C.I.ピグメントレッド４９：１、C.I.ピグメントバイオレット（Pigment Violet）２３、C.I.ピグメントグリーン（Pigment Green）７、C.I.ピグメントブルー６１、C.I.ピグメントレッド４８：１、C.I.ピグメントレッド５２：１、C.I.ピグメントバイオレット１、C.I.ピグメントホワイト（Pigment White）６、C.I.ピグメントブルー１５、C.I.ピグメントイエロー１２、C.I.ピグメントブルー５６、C.I.ピグメントオレンジ（Pigment Orange）５、C.I.ピグメントブラック（Pigment Black）７、C.I.ピグメントイエロー１４、C.I.ピグメントレッド４８：２、C.I.ピグメントブルー１５：３、C.I.ピグメントイエロー１、C.I.ピグメントイエロー３、C.I.ピグメントイエロー１３、C.I.ピグメントオレンジ１６、C.I.ピグメントイエロー５５、C.I.ピグメントレッド４１、C.I.ピグメントオレンジ３４、C.I.ピグメントブルー６２、C.I.ピグメントレッド２２、C.I.ピグメントレッド１７０、C.I.ピグメントレッド８８、C.I.ピグメントイエロー１５１、C.I.ピグメントレッド１８４、C.I.ピグメントブルー１：２、C.I.ピグメントレッド３、C.I.ピグメントブルー１５：１、C.I.ピグメントブルー１５：３、C.I.ピグメントブルー１５：４、C.I.ピグメントレッド２３、C.I.ピグメントレッド１１２、C.I.ピグメントイエロー１２６、C.I.ピグメントレッド１６９、C.I.ピグメントオレンジ１３、C.I.ピグメントレッド１−１０、１２、C.I.ピグメントブルー１：Ｘ、C.I.ピグメントイエロー４２、C.I.ピグメントレッド１０１、C.I.ピグメントブラウン（Pigment Brown）６、C.I.ピグメントブラウン７、C.I.ピグメントブラウン７：Ｘ、C.I.ピグメントブラック１１、C.I.ピグメントメタル（Pigment Metal）１、C.I.ピグメントメタル２、C.I.ピグメントイエロー１２８、C.I.ピグメントイエロー９３、C.I.ピグメントイエロー７４、C.I.ピグメントイエロー１３８、C.I.ピグメントイエロー１３９、C.I.ピグメントイエロー１５４、C.I.ピグメントイエロー１８５、C.I.ピグメントイエロー１８０、C.I.ピグメントレッド１２２、C.I.ピグメントレッド１８４、及び架橋アルミニウムフタロシアニン顔料、C.I.ピグメントレッド２５４、C.I.ピグメントレッド２５５、C.I.ピグメントレッド２６４、C.I.ピグメントレッド２７０、C.I.ピグメントレッド２７２、C.I.ピグメントバイオレット１９、C.I.ピグメントレッド１６６、C.I.ピグメントレッド１４４、C.I.ピグメントレッド２０２、C.I.ピグメントイエロー１１０、C.I.ピグメントイエロー１２８、C.I.ピグメントイエロー１５０、C.I.ピグメントオレンジ７１、C.I.ピグメントオレンジ６４、C.I.ピグメントブルー６０を含む。
【０１５２】
顔料は、必ずではないが、顔料安定剤とも呼ばれる分散剤を含む分散液の形状であってよい。この分散剤は、例えば、特に高分子量ブロックコポリマーの形状の、ポリエステル、ポリウレタン又はポリアクリレート型のものであってよく、そして典型的には顔料の２．５％〜１００重量％で組み込まれよう。ポリウレタン分散剤の一例は、ＥＦＫＡ４０４７である。
【０１５３】
更に別の顔料分散液は、（ユニスパース（UNISPERSE）、イルガスパース（IRGASPERSE））及びオラソル染料（ORASOL Dyes）（溶媒可溶性染料）：C.I.ソルベントイエロー（Solvent Yellow）１４６、C.I.ソルベントイエロー８８、C.I.ソルベントイエロー８９、C.I.ソルベントイエロー２５、C.I.ソルベントオレンジ（Solvent Orange）１１、C.I.ソルベントオレンジ９９、C.I.ソルベントブラウン（Solvent Brown）４２、C.I.ソルベントブラウン４３、C.I.ソルベントブラウン４４、C.I.ソルベントレッド（Solvent Red）１３０、C.I.ソルベントレッド２３３、C.I.ソルベントレッド１２５、C.I.ソルベントレッド１２２、C.I.ソルベントレッド１２７、C.I.ソルベントブルー（Solvent Blue）１３６、C.I.ソルベントブルー６７、C.I.ソルベントブルー７０、C.I.ソルベントブラック（Solvent Black）２８、C.I.ソルベントブラック２９である。
【０１５４】
特に強調されるのは、チバ・スペシャルティ・ケミカルズ（Ciba Specialty Chemicals Inc.）から市販されているマイクロリス（MICROLITH）顔料調製物である。これらの顔料分散液は、種々の樹脂に、例えば、ビニル樹脂、アクリル樹脂及び芳香族ポリウレタン樹脂に前もって分散させた有機又は無機顔料であろう。マイクロリス−ＷＡは、例えば、アルカリ水／アルコール可溶性アクリル樹脂（水性グラビア及びフレキソ印刷のために特別に開発）に前もって分散させた一連の顔料であって、ＵＶ及びインクジェット印刷インキに適合性のある顔料であろう。
【０１５５】
マイクロリス（Microlith）−Ｋインクジェット製品は、ビニル性インキにおいて使用され、そしてこれは、可塑化された硬質のＰＶＣ及び金属箔から、ポリマー被覆再生セルロース薄膜までの、多くの基体への良好な接着性を与えるように配合することができる。
【０１５６】
本発明のインクジェットインキはまた、より一般的には、チップ、又は顔料（上述のような）とハイパー分散剤（例えば、アヴェシア（Avecia）から入手できるソルスパース（Solsperse））の粉砕によるバインダー担体へのその場での配合のような他の顔料調製物を含む。
【０１５７】
基体は、液体組成物、溶液又は懸濁液を基体に適用することにより被覆することができる。溶媒と濃度の選択は、主として組成物の性質及び被覆法により誘導される。溶媒は、不活性である必要がある、即ち、成分と何らかの化学反応を起こしてはならず、そして被覆後の乾燥の過程で再び除去できなければならない。適切な溶媒の例は、ケトン類、エーテル類及びエステル類であり、例えば、メチルエチルケトン、イソブチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、酢酸エチル、酢酸ｎ−ブチル及び３−エトキシプロピオン酸エチルである。
【０１５８】
この配合物は、既知の被覆法を用いて、例えば、スピンコーティング、浸漬法、ナイフコーティング、カーテンコーティング法、刷毛塗り、吹き付け、特に静電吹き付け、及びリバースロールコーティングにより、更にまた電気泳動析出法により、基体に均一に適用する。また、一時的な可撓性支持体に感光層を適用し、次に積層により最終的な基体に層を移送することも可能である。適用の方法の例は、例えば、「ウルマンの工業化学の百科事典（Ullmann's Encyclopedia of Industrial Chemistry）」、第5版、A18巻、pp. 491-500に見い出すことができる。
【０１５９】
適用量（層厚さ）及び基体（層支持体）の性質は、目的の応用の分野に依存する。乾燥薄膜の厚さの範囲は、一般に、約０．１μmから１００μmを上まわる値までを包含する。
【０１６０】
本発明の組成物の感光性は、一般に、約２００nm〜ＮＩＲ又はＩＲ領域までの範囲である。
【０１６１】
ＮＩＲ（近赤外線）硬化
本発明の方法において使用されるＮＩＲは、約７５０nm〜約１５００nm、好ましくは７５０nm〜１２００nmの波長範囲の短波長赤外線である。ＮＩＲの線源は、例えば、市販されている従来のＮＩＲ放射体を含む（例えば、アドフォス（Adphos）製のもの）。
【０１６２】
ＩＲ硬化
本発明の方法において使用されるＩＲは、約１５００〜約３０００nmの波長範囲の中波長放射線及び／又は３０００nmを上まわる波長範囲の長波長赤外線である。この種のＩＲ放射体は、市販されている（例えば、ヘレウス（Heraeus）製のもの）。
【０１６３】
ＵＶ硬化
光化学硬化工程は、通常約２００nm〜約６００nm、特に２００〜４５０nmの波長の光を用いて行われる。光源としては、多数の多様な型のものが使用されている。点光源と扁平な投光器（ランプカーペット）の両方が適している。例としては、カーボンアーク灯、キセノンアーク灯、中圧、高圧及び低圧水銀灯（場合により、ハロゲン化金属でドープされている）（金属ハロゲン灯）、マイクロ波励起金属蒸気灯、エキシマー灯、超アクチニド蛍光管、蛍光灯、アルゴン白熱灯、フラッシュランプ、写真用投光照明、電子ビーム、発光ダイオード（ＬＥＤ）及びＸ線（シンクロトロン又はレーザープラズマを利用して発生）がある。
【０１６４】
既に言及したとおり、本発明のプロセスにおける硬化は、専ら電磁線への曝露により起こりうる。しかし硬化すべき配合物の組成に応じて、照射の前、間又は後の熱硬化が有利である。
【０１６５】
熱硬化は、当業者には既知の方法により起こる。硬化は一般に、オーブン、例えば、空気循環炉中で、ホットプレート上で、又はＩＲ灯を用いた照射により行われる。使用されるバインダーシステムに応じて、室温での補助なしの硬化も同様に可能である。硬化温度は、一般に、室温〜１５０℃、例えば、２５〜１５０℃又は５０〜１５０℃である。粉体塗装又は「コイルコート」塗装の場合に、硬化温度はまたもっと高温、例えば、３５０℃以下であってもよい。
【０１６６】
本発明はまた、傷のつきにくい丈夫な表面を製造する方法であって、エチレン不飽和化合物と式（Ｉ）の光開始剤を含む組成物を支持体に適用し；そしてこの配合物の硬化を、専ら２００nmからＮＩＲ又はＩＲ領域にわたる範囲の波長の電磁線の照射により行うか、あるいは電磁線の照射と、事前、同時及び／又は事後の熱の作用とにより行う方法に関する。
【０１６７】
本発明はまた、上述の組成物の使用、並びに着色及び非着色表面被覆剤、オーバープリント塗料；印刷インキ、インクジェットインキ、粉体塗装、薄い層（ゲルコート）、複合材料又はガラス繊維ケーブル被覆用の配合物の製造方法に関する。
【０１６８】
本発明は更に、多機能光開始剤を調製するための式（Ｉ）の化合物の使用に関する。
【０１６９】
実施例
実施例１：
２−ベンジル−１−［４−（２−ヒドロキシエチルアミノ）フェニル］−２−ジメチルアミノ−１−ブタノンの合成
【０１７０】
【化２８】
2007525573.tif 000050
【０１７１】
１．１：  ２−ベンジル−１−（４−フルオロフェニル）−２−ジメチルアミノ−１−ブタノン
この化合物は、EP-0,284,561-A2（実施例１Ｂ）の手順により調製した。
【０１７２】
１．２：  ２−ベンジル−１−［４−（２−ヒドロキシエチルアミノ）フェニル］−２−ジメチルアミノ−１−ブタノン
２−ベンジル−１−（４−フルオロフェニル）−２−ジメチルアミノ−１−ブタノン４４．９ｇ（０．１５mol）及びエタノールアミン６１．０８ｇ（１．０５mol）をジメチルアセトアミド４００mlに溶解した。炭酸カリウム４１．５ｇ（０．３mol）を加え、この懸濁液を撹拌しながら１４０℃まで加熱した。反応混合物をこの温度で１６時間保持し、室温まで冷却して、水で希釈した。酢酸エチルで水相を数回抽出し、合わせた有機抽出液を水で洗浄して硫酸マグネシウムで乾燥した。溶媒の留去により、粗生成物を帯黄褐色の油状物として得た。この生成物をシリカゲルのクロマトグラフィー（溶離液：石油エーテル／酢酸エチル、２：１→１：１）により精製した。生成物を含む画分を回収することにより、わずかに帯黄色の固体生成物を得た。酢酸エチル／ヘキサンからの再結晶により、２−ベンジル−１−［４−（２−ヒドロキシエチルアミノ）フェニル］−２−ジメチルアミノ−１−ブタノンを、１０９〜１１１℃で融解する、わずかに帯黄色の結晶として得た。収量：３４．７ｇ（６８％）。1Ｈ−ＮＭＲデータは、構造案に一致した。
元素分析：Ｃ21Ｈ28Ｎ2Ｏ2（ＭＧ＝３４０．５）
【０１７３】
【表２８】
2007525573.tif 000051
【０１７４】
実施例２
２−［（４−アミノフェニル）メチル］−１−［４−（２−ヒドロキシエチルアミノ）フェニル］−２−ジメチルアミノ−１−ブタノンの合成
【０１７５】
【化２９】
2007525573.tif 000052
【０１７６】
２．１：  ２−［（４−ニトロフェニル）メチル］−１−（４−フルオロフェニル）−２−ジメチルアミノ−１−ブタノン
実施例１．１に記載されるように得られた２−ベンジル−１−（４−フルオロフェニル）−２−ジメチルアミノ−１−ブタノンを、発煙硝酸に０〜５℃で滴下により加えた：添加後、この反応混合物を１時間撹拌し、続いて氷／水に注ぎ入れた。この溶液をメチルエチルケトンで数回抽出し、有機抽出液を硫酸マグネシウムで乾燥して、溶媒を留去した。粗生成物をこうして帯褐色の油状物として得て、これを石油エーテル／酢酸エチル（４：１）を溶離液として用いるシリカゲルののフラッシュクロマトグラフィーにより精製した。２−［（４−ニトロフェニル）メチル］−１−（４−フルオロフェニル）−２−ジメチルアミノ−１−ブタノンを帯黄色の油状物として得たが、これは更に精製することなく次の工程に使用した。
【０１７７】
２．２：  ２−［（４−アミノフェニル）メチル］−１−（４−フルオロフェニル）−２−ジメチルアミノ−１−ブタノン
パラジウム担持活性炭（５％）７．０ｇを、水素化オートクレーブでエタノール７００ml中の２−［（４−ニトロフェニル）メチル］−１−（４−フルオロフェニル）−２−ジメチルアミノ−１−ブタノン６９．５ｇ（０．１７８mol）の溶液に加えた。水素は、室温〜４０℃の間の温度で、圧力を５barまで連続的に上昇させながら導入した。２５時間後、更なる水素取り込みが観測されなくなった。触媒を濾別して、溶媒の留去後、粗生成物を帯黄色の油状物として得た。薄膜クロマトグラフィーによって、主生成物と少量の副生成物が現れた。この粗生成物は、更に精製することなく次の反応工程に使用した。
【０１７８】
２．３：  ２−［（４−アミノフェニル）メチル］−１−［４−（２−ヒドロキシエチルアミノ）フェニル］−２−ジメチルアミノ−１−ブタノン
２−［（４−アミノフェニル）メチル］−１−（４−フルオロフェニル）−２−ジメチルアミノ−１−ブタノン２３．５ｇ（０．０７８mol）を、実施例１．２に記載されるような条件下でエタノールアミン（３３．４ｇ、０．５５mol）と反応させた。得られた粗生成物は、最初にヘキサン／酢酸エチル（１：１）→酢酸エチルを溶離液として用いるシリカゲルでの濾過により、続いてシリカゲルのフラッシュクロマトグラフィー（溶離液：酢酸エチル）により精製した。２−［（４−アミノフェニル）メチル］−１−［４−（２−ヒドロキシエチルアミノ）フェニル］−２−ジメチルアミノ−１−ブタノン１０．２ｇ（３７％）を粘性の黄色の油状物として得た。
【０１７９】
【表２９】
2007525573.tif 000053
【０１８０】
元素分析：：Ｃ21Ｈ29Ｎ3Ｏ2（ＭＧ＝３５５．４８）
【０１８１】
【表３０】
2007525573.tif 000054
【０１８２】
実施例３：
２−エチル−１−［４−（２−ヒドロキシエチルアミノ）フェニル］−２−ジメチルアミノ−１−ペンタ−４−エン−１−オンの合成
【０１８３】
【化３０】
2007525573.tif 000055
【０１８４】
３．１：  １−（４−フルオロフェニル）−２−ジメチルアミノ−１−ブタノン
この化合物は、EP-0,284,561-A2（実施例１Ａ）の手順により調製した。
【０１８５】
３．２：  ２−エチル−１−（４−フルオロフェニル）−２−ジメチルアミノ−ペンタ−４−エン−１−オン
１−（４−フルオロフェニル）−２−ジメチルアミノ−１−ブタノン７６ｇ（０．３６３mol）をメチルエチルケトン３００mlに溶解した。室温で撹拌しながら、１−ブロモ−プロパ−２−エン４８．３ｇ（０．４mol）を１時間で加えることにより、ベージュ色の懸濁液を得た。この反応混合物を室温で１８時間撹拌し、そして次に７０℃まで加熱した。この温度で粉末水酸化ナトリウム２９．０５ｇ（０．７３mol）を加えた。この反応混合物は橙色に変化し、次に室温まで冷却した。この混合物を水及びジクロロメタンで希釈した。有機相を分離し、硫酸マグネシウムで乾燥して、溶媒を留去した。こうして得られた粗生成物を、石油エーテル／酢酸エチルを溶離液として用いる、シリカゲルのフラッシュクロマトグラフィーにより精製した。２−エチル−１−（４−フルオロフェニル）−２−ジメチルアミノ−ペンタ−４−エン−１−オンを帯黄色の液体として得た。収量：５６．９ｇ（６３％）。1Ｈ−ＮＭＲデータは、構造案に一致した。
【０１８６】
３．３：  ２−エチル−１−［４−（２−ヒドロキシエチルアミノ）フェニル］−２−ジメチルアミノ−ペンタ−４−エン−１−オン
２−エチル−１−（４−フルオロフェニル）−２−ジメチルアミノ−ペンタ−４−エン−１−オン２４．９ｇ（０．１mol）を、実施例１．２に記載されるような条件下でエタノールアミンと反応させた。粗生成物を帯黄色の液体として得て、これを石油エーテル／酢酸エチルを溶離液として用いるシリカゲルのクロマトグラフィーにより更に精製した。生成物を含む画分を回収して、化合物をヘキサンから再結晶した。２−アリル−１−［４−（２−ヒドロキシエチルアミノ）フェニル］−２−ジメチルアミノ−１−ブタノン（１６．２ｇ、５６％）を、９０〜９２℃の融点を持つわずかに帯黄色の結晶として得た。1Ｈ−ＮＭＲデータは、構造案に一致した。
【０１８７】
【表３１】
2007525573.tif 000056
【０１８８】
実施例４：
１−［４−（２−ヒドロキシエチルアミノ）フェニル］−２−メチル−２−ジメチルアミノ−１−ペンタ−４−エン−１−オンの合成
【０１８９】
【化３１】
2007525573.tif 000057
【０１９０】
この化合物は、１−（４−フルオロフェニル）−２−ジメチルアミノ−１−プロパノンを出発物質として使用したことを除いて、実施例２と同じ手順により調製した。
【０１９１】
【表３２】
2007525573.tif 000058
【０１９２】
実施例５：
２−エチル−１−［４−（２−ヒドロキシエチルアミノ）フェニル］−２−（モルホリン−４−イル）−１−ペンタ−４−エン−１−オンの合成
【０１９３】
【化３２】
2007525573.tif 000059
【０１９４】
５．１：  １−（４−フルオロフェニル）−２−（モルホリン−４−イル）−１−ブタノン
モルホリン８５．３ｇ（０．９８mol）をテトラヒドロフラン２００mlに溶解して、０℃まで冷却した。テトラヒドロフラン２００ml中の１−（４−フルオロフェニル）−２−ブロモ−１−ブタノン（EP-A-3002に記載される方法により得た）１００ｇ（０．４１mol）を、０℃でこの溶液に滴下により加えた。次にこの反応混合物を１６時間５０℃まで加熱し、次に室温まで冷却した。この混合物を水中に注ぎ入れ、酢酸エチルで数回抽出した。有機相を硫酸マグネシウムで乾燥して、溶媒を真空で留去した。１−（４−フルオロフェニル）−２−（モルホリン−４−イル）−１−ブタノン（１０２ｇ、９９％）をこうして帯褐色の液体として得て、構造は1Ｈ−ＮＭＲ分析により確認した。この粗生成物は、更に精製することなく次の反応工程に使用した。
【０１９５】
５．２：  ２−エチル−１−（４−フルオロフェニル）−２−（モルホリン−４−イル）−ペンタ−４−エン−１−オン
鉱物油中の水素化ナトリウムの５０％懸濁液５６ｇ（水素化ナトリウム０．２２mol）を、ジメチルホルムアミド１００mlに加えた。ジメチルホルムアミド５０mlに溶解した１−（４−フルオロフェニル）−２−（モルホリン−４−イル）−１−ブタノン４５．２ｇ（０．１６mol）をこの懸濁液に室温で滴下により加え、続いて一晩撹拌した。次に１−ブロモ−２−プロペン１９．３６ｇを滴下により加えた。温度を５０℃まで上昇させ、そして溶液をこの温度で１６時間保持した。冷却後、イソプロパノール５mlの添加により過剰の水素化ナトリウムを分解して、続いて反応混合物を氷／水混合物に注ぎ入れた。有機生成物を酢酸エチルで抽出し、合わせた抽出液を硫酸マグネシウムで乾燥して、溶媒を留去した。こうして得られた粗生成物を、シリカゲルのクロマトグラフィー（溶離液：酢酸エチル／石油エーテル、４：１）により精製した。２−エチル−１−（４−フルオロフェニル）−２−（モルホリン−４−イル）−ペンタ−４−エン−１−オン（１７．８ｇ、３８％）を帯黄色の油状物として得た。1Ｈ−ＮＭＲ分析は、構造案に一致した。この化合物を次の工程に使用した。
【０１９６】
５．３：  ２−エチル−１−［４−（２−ヒドロキシエチルアミノ）フェニル］−２−（モルホリン−４−イル）−１−ペンタ−４−エン−１−オン
２−エチル−１−（４−フルオロフェニル）−２−（モルホリン−４−イル）−ペンタ−４−エン−１−オン１１．４ｇ（０．０４mol）を、実施例１．２に記載されるような条件下でエタノールアミン１７．１ｇ（０．２８mol）と反応させた。粗生成物は、石油エーテル／酢酸エチル（２：３）を溶離液として用いるシリカゲルのクロマトグラフィーにより精製した。純粋な２−エチル−１−［４−（２−ヒドロキシエチルアミノ）フェニル］−２−（モルホリン−４−イル）−１−ペンタ−４−エン−１−オン（３．６ｇ、２７％）を帯黄色の粘性油として得た。
【０１９７】
【表３３】
2007525573.tif 000060
【０１９８】
元素分析：Ｃ19Ｈ28Ｎ2Ｏ5（ＭＧ＝３３２．４４）
【０１９９】
【表３４】
2007525573.tif 000061
【０２００】
実施例６：
１−［４−（２−ヒドロキシエチルアミノ）フェニル］−２−メチル−２−（モルホリン−４−イル）−１−プロパノンの合成
【０２０１】
【化３３】
2007525573.tif 000062
【０２０２】
１−（４−フルオロフェニル）−２−（モルホリン−４−イル）−１−プロパノン（DE 19753655-A1、実施例１ｂに記載されるように調製）９．６ｇ（０．０３mol）を、実施例１．２に記載されるような条件下でエタノールアミン１２．８５ｇ（０．２１mol）と反応させた。この粗生成物は、石油エーテル／酢酸エチル（１：２）を溶離液として用いるシリカゲルのクロマトグラフィーにより精製した。生成物を含む画分を回収して、帯褐色の結晶をヘキサン／酢酸エチル（４：１）から再結晶した。純粋な１−［４−（２−ヒドロキシエチルアミノ）フェニル］−２−メチル−２−（モルホリン−４−イル）−１−プロパノン（５．１ｇ、５８％）を７７〜７８℃の融点を持つベージュ色の結晶として得た。
元素分析：Ｃ16Ｈ24Ｎ2Ｏ3（ＭＧ＝２９２．４）
【０２０３】
【表３５】
2007525573.tif 000063
【０２０４】
実施例７：
２−エチル−１−［４−（２−ヒドロキシエチルアミノ）フェニル］−２−ジメチルアミノ−１−ペンタン−１−オンの合成
【０２０５】
【化３４】
2007525573.tif 000064
【０２０６】
２−アリル−１−［４−（２−ヒドロキシエチルアミノ）フェニル］−２−ジメチルアミノ−１−ブタノン１０．１ｇを酢酸エチル１００mlに溶解した。Ｐｄ／炭素（５％）１ｇの添加後、Ｈ2（１００％）０．７８ｌの取り込みに達するまで、反応混合物を常圧で水素で処理した。触媒の濾過後、溶媒を留去した。粗生成物をヘキサンから再結晶することにより、２−エチル−１−［４−（２−ヒドロキシエチルアミノ）フェニル］−２−ジメチルアミノ−１−ペンタン−１−オン６．８ｇ（６７％）を、７４〜７７℃の融点を持つわずかに帯黄色の固体として得た。
元素分析：Ｃ17Ｈ28Ｎ2Ｏ2（ＭＧ＝２９２．４）
【０２０７】
【表３６】
2007525573.tif 000065
【０２０８】
実施例８：
２−ベンジル−２−ジメチルアミノ−１−｛［４−（２−アセトキシエチル−２−ヒドロキシエチル−アミノ）−フェニル｝−１−ブタノンの合成
【０２０９】
【化３５】
2007525573.tif 000066
【０２１０】
８．１：  １−｛［４−［ビス（２−ヒドロキシエチル）アミノ］フェニル｝−１−ブタノン
１−（４−フルオロフェニル）−１−ブタノン４９．５ｇ（０．３mol）と３１５．４ｇ（３．０mol）を鋼製オートクレーブ中で１００時間８〜１０barの圧力下で２００℃まで加熱した。冷却後、反応混合物を氷／水に注ぎ入れ、有機相を分離して、水相を酢酸エチルで数回抽出した。有機抽出液を硫酸マグネシウムで乾燥して、溶媒を留去した。帯褐色の粗生成物を、酢酸エチル／石油エーテルを溶離液として用いてシリカゲルで濾過した。１−｛［４−［ビス（２−ヒドロキシエチル）アミノ］フェニル｝−１−ブタノンを固体として得て、これを酢酸エチル／ヘキサン（７：２）中で再結晶することにより、生成物を７２〜７５℃の融点を持つベージュ色の固体として得た。
【０２１１】
８．２：  １−｛［４−［ビス（２−アセトキシエチル）アミノ］フェニル｝−２−ブロモ−１−ブタノン
１−｛［４−［ビス（２−ヒドロキシエチル）アミノ］フェニル｝−１−ブタノン３４．９ｇ（０．１３８mol）を酢酸５００mlに溶解した。この溶液を塩化水素ガスで飽和させ、続いて０〜５℃に冷却した。臭素２２．２ｇ（０．１３８mol）をこの温度で９０分間かけて加えた。続いて反応混合物を室温で一晩撹拌した。窒素流下で加熱後、反応混合物を３０％水酸化ナトリウム溶液５５０mlにゆっくり注ぎ入れた。酢酸エチルで抽出し、続いて硫酸マグネシウムで乾燥して溶媒を留去することにより、１−｛［４−［ビス（２−アセトキシエチル）アミノ］フェニル｝−２−ブロモ−１−ブタノン５５ｇを帯褐色の液体として得た。
【０２１２】
【表３７】
2007525573.tif 000067
【０２１３】
８．３：  ２−ジメチルアミノ−１−｛［４−［ビス（２−アセトキシエチル）アミノ］フェニル｝−１−ブタノン
１−｛［４−［ビス（２−アセトキシエチル）アミノ］フェニル｝−２−ブロモ−１−ブタノン２５ｇ（０．０６mol）を、エタノール中のジメチルアミンの３３％溶液２５ｇ（ジメチルアミン０．１８mol）に０℃で滴下により加えた。この反応混合物を室温で一晩撹拌し、そして次に溶媒を真空で留去した。２−ジメチルアミノ−１−｛［４−［ビス（２−アセトキシエチル）アミノ］フェニル｝−１−ブタノン２０．０ｇ（８８％）を帯黄色の液体として得たが、これは更に精製することなく次の反応工程に使用した。
【０２１４】
【表３８】
2007525573.tif 000068
【０２１５】
８．４：  ２−ベンジル−２−ジメチルアミノ−１−｛［４−［ビス（２−アセトキシエチル）アミノ］フェニル｝−１−ブタノン
メチルエチルケトン２５ml中の２−ジメチルアミノ−１−｛［４−［ビス（２−アセトキシエチル）アミノ］フェニル｝−１−ブタノン１２．５ｇの溶液に、臭化ベンジル５．６４ｇ（０．０３３mol）を滴下により加えた。この反応混合物を４時間７０℃まで加熱した。次に、粉末水酸化ナトリウム２．６４ｇ（０．０６６mol）を加え、この混合物を更に２時間加熱した。冷却後、反応混合物を水及び酢酸エチルで希釈した。有機相を分離し、硫酸マグネシウムで乾燥して、溶媒を留去することにより、帯黄色の粘性液体を得た。この粗反応混合物は、石油エーテル／酢酸エチル（１：１）を溶離液として用いるシリカゲルのクロマトグラフィーにより精製した。単離した第１の画分は、２−ベンジル−２−ジメチルアミノ−１−｛［４−［ビス（２−アセトキシエチル）アミノ］フェニル｝−１−ブタノン８．４ｇからなり、帯黄色の油状物として得られた。
元素分析：Ｃ27Ｈ36Ｎ2Ｏ5（ＭＧ＝４６８．５９）
【０２１６】
【表３９】
2007525573.tif 000069
【０２１７】
８．５：  ２−ベンジル−２−ジメチルアミノ−１−｛［４−（２−アセトキシエチル−２−ヒドロキシエチル−アミノ）−フェニル｝−１−ブタノン
８．４の下に記載されるクロマトグラフィーからの第２の画分は、２−ベンジル−２−ジメチルアミノ−１−｛［４−（２−アセトキシエチル−２−ヒドロキシエチル−アミノ）−フェニル｝−１−ブタノン３．４ｇを帯黄色の油状物として含んでいた。
【０２１８】
【表４０】
2007525573.tif 000070
【０２１９】
実施例９：
２−ベンジル−１−｛［４−［ビス（２−ヒドロキシエチル）アミノ］フェニル｝−２−ジメチルアミノ−１−ブタノンの合成
【０２２０】
【化３６】
2007525573.tif 000071
【０２２１】
実施例８．５により得られた２−ベンジル−２−ジメチルアミノ−１−｛［４−（２−アセトキシエチル−２−ヒドロキシエチル−アミノ）−フェニル｝−１−ブタノン３．４ｇ（０．００８mol）を水に懸濁して、粉末水酸化ナトリウムで７０℃で、そして次に還流しながら処理した。５時間後、反応混合物を室温まで冷却して、酢酸エチルで抽出した。有機溶液を硫酸マグネシウムで乾燥して、溶媒を留去した。石油エーテル／酢酸エチルを溶離液として用いたシリカゲルのクロマトグラフィー後に、２−ベンジル−１−｛［４−［ビス（２−ヒドロキシエチル）アミノ］フェニル｝−２−ジメチルアミノ−１−ブタノン１．７ｇ（５５％）を帯黄色の油状物として得た。
【０２２２】
【表４１】
2007525573.tif 000072
【０２２３】
元素分析：Ｃ23Ｈ32Ｎ2Ｏ3（ＭＧ＝３８４．５２）
【０２２４】
【表４２】
2007525573.tif 000073
【０２２５】
実施例１０：
２−ジメチルアミノ−１−｛［４−（２−アセトキシエチル−２−ヒドロキシエチル−アミノ）−フェニル｝−２−エチル−１−ペンタ−４−エン−１−オンの合成
【０２２６】
【化３７】
2007525573.tif 000074
【０２２７】
この化合物は、工程８．４において臭化ベンジルの代わりに臭化アリルを使用したことを除いて、実施例８に記載された手順と同様に調製した。本化合物は、帯黄色の粘性油として得た。
【０２２８】
【表４３】
2007525573.tif 000075
【０２２９】
元素分析：Ｃ21Ｈ32Ｎ2Ｏ4（ＭＧ＝３７６．５０）
【０２３０】
【表４４】
2007525573.tif 000076
【０２３１】
実施例１１：
２−ジメチルアミノ−１−｛［４−［ビス（２−ヒドロキシエチル）アミノ］−フェニル｝−２−エチル−１−ペンタ−４−エン−１−オンの合成
【０２３２】
【化３８】
2007525573.tif 000077
【０２３３】
この化合物は、出発物質として実施例１０の化合物を使用したことを除いて、実施例９に記載された手順と同様に調製した。本化合物は、帯黄色の粘性油として得た。
【０２３４】
【表４５】
2007525573.tif 000078
【０２３５】
元素分析：Ｃ19Ｈ30Ｎ2Ｏ3（ＭＧ＝３３４．４６）
【０２３６】
【表４６】
2007525573.tif 000079
【０２３７】
実施例１２：
２−ジメチルアミノ−１−｛［４−［ビス（２−ヒドロキシエチル）アミノ］−フェニル｝−２−エチル−１−ペンタン−１−オンの合成
【０２３８】
【化３９】
2007525573.tif 000080
【０２３９】
この化合物は、水素化の出発物質として実施例１１の化合物を使用したことを除いて、実施例７に記載された手順と同様に調製した。本化合物は、帯黄色の粘性油として得た。
【０２４０】
【表４７】
2007525573.tif 000081
【０２４１】
元素分析：Ｃ19Ｈ32Ｎ2Ｏ3（ＭＧ＝３３６．４７）
【０２４２】
【表４８】
2007525573.tif 000082
【０２４３】
実施例１３：
１−｛［４−［ビス（２−ヒドロキシエチル）アミノ］−フェニル｝−２−エチル−２−モルホリン−４−イル）−１−ペンタ−４−エン−１−オンの合成
【０２４４】
【化４０】
2007525573.tif 000083
【０２４５】
この化合物は、アミノ化工程においてジメチルアミンの代わりにモルホリンを使用したことを除いて、実施例１１に記載された手順と同様に調製した。本化合物は、帯黄色の粘性油として得た。
【０２４６】
【表４９】
2007525573.tif 000084
【０２４７】
元素分析：Ｃ21Ｈ32Ｎ2Ｏ4（ＭＧ＝３７６．４７）
【０２４８】
【表５０】
2007525573.tif 000085
【０２４９】
実施例１４：
２−ベンジル−１−｛４−［（２−ヒドロキシエチル）−アクリロイル−アミノ］フェニル｝−２−ジメチルアミノ−１−ブタノンの合成
【０２５０】
【化４１】
2007525573.tif 000086
【０２５１】
２−ベンジル−１−［４−（２−ヒドロキシエチルアミノ）フェニル］−２−ジメチルアミノ−１−ブタノン（実施例１）６．０ｇ（０．０１８mol）をメチルエチルケトン５０mlに溶解して、０〜５℃に冷却した。水５ml中の水酸化ナトリウム１．４ｇの溶液を加え、続いて塩化アクリロイル１．８ｇを滴下により加えた。添加が終了したら、反応混合物を更に１０分間撹拌して水に注ぎ入れた。有機相を分離し、硫酸マグネシウムで乾燥して、真空で溶媒を留去した。得られた帯褐色の油状物は、石油エーテル／酢酸エチルを溶離液として用いるシリカゲルのクロマトグラフィーにより精製した。第１の画分（２．０ｇ）は、1Ｈ−ＮＭＲ分析によると、６０％の２−ベンジル−１−｛４−［（２−アクリロイルオキシエチル）−アミノ］フェニル｝−２−ジメチルアミノ−１−ブタノン及び４０％の２−ベンジル−１−｛４−［（２−アクリロイルオキシエチル）−アクリロイル−アミノ］フェニル｝−２−ジメチルアミノ−１−ブタノンからなっていた。
【０２５２】
第２の画分（２．０ｇ）は、純粋な２−ベンジル−１−｛４−［（２−ヒドロキシエチル）−アクリロイル−アミノ］フェニル｝−２−ジメチルアミノ−１−ブタノンであった。
【０２５３】
【表５１】
2007525573.tif 000087
【０２５４】
元素分析：Ｃ24Ｈ30Ｎ2Ｏ3（ＭＧ＝３９４．５２）
【０２５５】
【表５２】
2007525573.tif 000088
【０２５６】
実施例１５：
２−ジメチルアミノ−２−エチル−１−｛４−［（２−ヒドロキシ−エチル）−メチル−アミノ］−フェニル｝−ペンタ−４−エン−１−オンの合成
【０２５７】
【化４２】
2007525573.tif 000089
【０２５８】
アルゴン雰囲気下の３００mlスルホン化フラスコで、２−ジメチルアミノ−２−エチル−１−［４−（２−ヒドロキシ−エチルアミノ）−フェニル］−ペンタ−４−エン−１−オン２．９０ｇ（１０mmol）をＴＨＦ  ５５ml及びアセトニトリル１３７mlに溶解した。３７％ホルムアルデヒド水溶液４．５ml（６０mmol）を２５℃で１０分間で加え、続いてシアノ水素化ホウ素ナトリウム２．２１ｇ（３０mmol）を加えた。２５℃で１０分後、この混合物を５０℃で４時間撹拌し、室温まで冷却して、水１００mlで希釈した。この黄色の半固体を塩化メチレンに再溶解し、飽和ＮａＨＣＯ3水溶液２０mlと水で洗浄し、有機相を食塩水及び硫酸ナトリウムで乾燥して、真空下で溶媒を留去することにより、標題化合物２．３ｇ（７５％）を黄色の油状物として得た。
【０２５９】
【表５３】
2007525573.tif 000090
【０２６０】
実施例１６：
２，８−ジアリル−２，８−ビス−ジメチルアミノ−１，９−ビス−［４−（２−ヒドロキシ−エチルアミノ）−フェニル］−ノナン−１，９−ジオンの合成
【０２６１】
【化４３】
2007525573.tif 000091
【０２６２】
１６．１：  １，９−ビス−（４−フルオロ−フェニル）−ノナン−１，９−ジオン
フルオロベンゼン２９０ml中のＡｌＣｌ3  ３２．０ｇの懸濁液に、アゼライン酸二塩化物２５ｇを撹拌しながら０〜１０℃で加えた。この反応混合物を一晩撹拌し、続いて希塩酸で加水分解した。ジクロロメタンで抽出し、硫酸マグネシウムで乾燥して溶媒を留去後、１，９−ビス−（４−フルオロ−フェニル）−ノナン−１，９−ジオン３７．４ｇを帯黄色の液体として得た。
【０２６３】
【表５４】
2007525573.tif 000092
【０２６４】
１６．２：  ２，８−ジブロモ−１，９−ビス−（４−フルオロ−フェニル）−ノナン−１，９−ジオン
１，９−ビス−（４−フルオロ−フェニル）−ノナン−１，９−ジオン３７．４ｇ（０．１１mol）を、実施例８．２に記載されたのと類似の条件下で臭素３５．１６ｇ（０．２２mol）で臭素化した。２，８−ジブロモ−１，９−ビス−（４−フルオロ−フェニル）−ノナン−１，９−ジオン５７．９ｇを得たが、これは更に精製することなく次の反応工程に使用した。
【０２６５】
【表５５】
2007525573.tif 000093
【０２６６】
１６．３：  ２，８−ジメチルアミノ−１，９−ビス−（４−フルオロ−フェニル）−ノナン−１，９−ジオン
２，８−ジブロモ−１，９−ビス−（４−フルオロ−フェニル）−ノナン−１，９−ジオン３０．２ｇを、実施例８．３に記載された条件下でジメチルアミン５．６molと反応させた。２，８−ジメチルアミノ−１，９−ビス−（４−フルオロ−フェニル）−ノナン−１，９−ジオン２３．９ｇを帯黄色の粘性油として得た。
【０２６７】
【表５６】
2007525573.tif 000094
【０２６８】
１６．４：  ２，８−ジアリル−２，８−ジメチルアミノ−１，９−ビス−（４−フルオロ−フェニル）−ノナン−１，９−ジオン
２，８−ジメチルアミノ−１，９−ビス−（４−フルオロ−フェニル）−ノナン−１，９−ジオン１２．９ｇ（３０mmol）を、実施例３．２に記載された条件下で臭化アリル７．９８ｇ（６６mmol）と反応させた。２，８−ジアリル−２，８−ジメチルアミノ−１，９−ビス−（４−フルオロ−フェニル）−ノナン−１，９−ジオン８．６６ｇ（５７％）を粘性の帯黄色の油状物として得たが、これをシリカゲルのクロマトグラフィー（溶離液：ヘキサン／酢酸エチル、９：１）により精製した。
【０２６９】
【表５７】
2007525573.tif 000095
【０２７０】
１６．５：  ２，８−ジアリル−２，８−ビス−ジメチルアミノ−１，９−ビス−［４−（２−ヒドロキシ−エチルアミノ）−フェニル］−ノナン−１，９−ジオン
エタノールアミン９．１６ｇ（０．１５mol）を、ジメチルアセトアミド中の２，８−ジアリル−２，８−ジメチルアミノ−１，９−ビス−（４−フルオロ−フェニル）−ノナン−１，９−ジオン５．７ｇ（０．０１mol）と実施例１．２に記載された条件下で反応させた。単離後、粗生成物は、イソプロパノール／ジクロロメタン及び次にエタノール／ジクロロメタンを溶離液として用いるシリカゲルのクロマトグラフィーにより精製した。２，８−ジアリル−２，８−ビス−ジメチルアミノ−１，９−ビス−［４−（２−ヒドロキシ−エチルアミノ）−フェニル］−ノナン−１，９−ジオン３．８ｇ（６４％）を非常に粘性の帯黄色の油状物として得た。
【０２７１】
【表５８】
2007525573.tif 000096
【０２７２】
実施例１７：
２，５−ジアリル−２，５−ビス−ジメチルアミノ−１，６−ビス−［４−（２−ヒドロキシ−エチルアミノ）−フェニル］−ヘキサン−１，６−ジオンの合成
【０２７３】
【化４４】
2007525573.tif 000097
【０２７４】
この化合物は、工程１５．１においてアゼライン酸の代わりにアジピン酸二塩化物を使用したことを除いて、実施例１５に記載された方法により調製した。本化合物は、９５〜９６℃の融点を持つ帯黄色の固体として得た。
【０２７５】
実施例１８：
２，５−ジベンジル−２，５−ビス−ジメチルアミノ−１，６−ビス−［４−（２−ヒドロキシ−エチルアミノ）−フェニル］−ヘキサン−１，６−ジオンの合成
【０２７６】
【化４５】
2007525573.tif 000098
【０２７７】
この化合物は、臭化アリルの代わりに臭化ベンジルを使用したことを除いて、実施例１６に記載された方法により調製した。本化合物は、１２６〜１２７℃の融点を持つ帯黄色の固体として得た。
【０２７８】
適用実施例
実施例１９：  白色紙上の青色オフセット印刷インキの硬化
光硬化性青色オフセット印刷インキは、以下の処方により調製した：
１８．３ｇのエベクリル（Ebecryl）（登録商標）１６０８（ＵＣＢ（ベルギー））
１８．３ｇのエベクリル（登録商標）６５７（ポリエステルアクリレート、ＵＣＢ（ベルギー）製）
２０．０ｇのエベクリル（登録商標）２２０（ウレタンアクリレート、ＵＣＢ（ベルギー）製）
２０．９ｇのエベクリル（登録商標）１５０（ビスフェノールＡ誘導体ジアクリレート、ＵＣＢ（ベルギー）製）
２２．５ｇのイルガリット（Irgalit）青色ＧＬＯ（Ｃｕフタロシアニン顔料、チバ・スペシャルティ・ケミカルズ（Ciba Specialty Chemicals）製）
【０２７９】
上記成分をすりつぶしてストックペーストにした。ストックペーストの一部を表に示した光開始剤（ストックペーストに対する重量％）と混合した。この配合物中の開始剤の溶解度は、良好（＋）、許容範囲（±）又は不良（−）として評価し、結果は表１に示した。
【０２８０】
こうして得られた青色印刷インキを、プリューフバウ（Pruefbau）実験室印刷装置を用いて白色紙に１．５g/m2（〜１．５μm厚さ）で適用した。この試料を、８０W/cm水銀灯（ＩＳＴ）の照射装置で曝露した。そして照射装置を通る試料の通過速度は、充分な硬化が起こらなくなるまで、連続的に上昇させた。インキが、表面硬化及びスルー硬化（through cure）に関する特性試験をなおも合格する最大速度を表１に示した。硬化薄膜の臭気は、１（無臭）〜３（悪臭）のスケールで評価した。
【０２８１】
【表５９】
2007525573.tif 000099
【０２８２】
結果は、実施例１の化合物が、同等又はそれ以上に可溶性かつ無臭でありながら、光開始剤として対照化合物よりも効率的であることを示した。
【０２８３】
実施例２０：  白色ポリエチレン箔上の青色フレキソ印刷インキの硬化
光硬化性青色フレキソ印刷インキは、以下の処方により調製した：
２６．９ｇのＩＲＲ４４０（フレキソ塩基性樹脂）
１９．０ｇのＯＴＡ４８０（アクリル化三官能樹脂、ＵＣＢ（ベルギー））
１８．０ｇのエベクリル（登録商標）６４５（２５％のＴＰＧＤＡで希釈したビスフェノールＡエポキシ樹脂の修飾ジアクリレート、ＵＣＢ（ベルギー）製）
１３．０ｇのＨＤＤＡ（１，６−ヘキサンジオールジアクリレート）
１０．０ｇのエベクリル（登録商標）２２０（ウレタンアクリレート、ＵＣＢ（ベルギー）製）
１．３ｇのエベクリル（登録商標）１６８（メタクリル化酸性化合物、ＵＣＢ（ベルギー）製）
０．７ｇのＤＣ５７（レベリング剤）
１１．１ｇのイルガリット青色ＧＬＯ（Ｃｕフタロシアニン顔料、チバ・スペシャルティ・ケミカルズ製）
【０２８４】
上記成分をすりつぶしてストックペーストにした。ストックペーストの一部を表に示した光開始剤（ストックペーストに対する重量％）と混合した。この配合物中の開始剤の溶解度は、良好（＋）、許容範囲（±）又は不良（−）として評価し、結果は表２に示した。
【０２８５】
こうして得られた青色印刷インキを、プリューフバウ実験室印刷装置を用いてコロナ処理した白色ポリエチレン箔に１．３８g/m2（１．５μm厚さ）で適用した。この試料を、１２０W/cm水銀灯（ＩＳＴ）の照射装置で曝露した。そして照射装置を通る試料の通過速度は、充分な硬化が起こらなくなるまで、連続的に上昇させた。インキが、表面硬化及びスルー硬化に関する特性試験をなおも合格する最大速度を表２に示した。硬化薄膜の箔に対する接着性は、テーザ（Tesa）テープ試験により測定した。
【０２８６】
【表６０】
2007525573.tif 000100
【国際調査報告】
2007525573.tif 000112
2007525573.tif 000113
2007525573.tif 000114
2007525573.tif 000115
2007525573.tif 000116